(57)【要約】【課題】高いＦｅ２＋イオン濃度を有し、Ｆｅ２＋イオンの酸化が抑制された水溶液が得られる鉄供給剤及び植物用鉄供給剤等を提供する。【解決手段】本剤はカルボキシル基及び／又はヒドロキシル基を備える有機酸（特にクエン酸）と、ＦｅＯと、が溶解されて得られた水溶液からなる。また、本発明の他の鉄供給剤は、カルボキシル基及び／又はヒドロキシル基を備える有機酸（特にクエン酸）とＦｅＯとが溶解されて得られた水溶液から水が除去されてなる。これらの鉄供給剤は、有機酸粉末（特にクエン酸粉末）と、ＦｅＯ粉末と、水とを含む混合物を加熱して、有機酸及びＦｅＯが溶解されて得られた水溶液を得る溶解工程を備える方法により得ることができる。また、用いるＦｅＯ粉末は、鉄分を含有するダストを造粒してなる造粒品、及び／又は鉄分を含有するダストと還元剤とを造粒してなる造粒品、を真空加熱したのち真空急冷して得られることが好ましい。【選択図】  図１【特許請求の範囲】
【請求項１】
カルボキシル基及び／又はヒドロキシル基を備える有機酸と、ＦｅＯと、が溶解されて得られた水溶液からなることを特徴とする鉄供給剤。
【請求項２】
Ｆｅ２＋イオンとＦｅ３＋イオンとを含有し、該Ｆｅ２＋イオンと該Ｆｅ３＋イオンとの合計を１００質量％とした場合に、該Ｆｅ２＋イオンが５０〜９０質量％である請求項１に記載の鉄供給剤。
【請求項３】
１６８時間静置した後に該水溶液内に認められるＦｅ２＋イオン濃度が、測定開始直後に認められるＦｅ２＋イオン濃度の７５％以上である請求項１に記載の鉄供給剤。
【請求項４】
上記有機酸として、少なくともクエン酸を含有する請求項１に記載の鉄供給剤。
【請求項５】
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する請求項４に記載の鉄供給剤。
【請求項６】
請求項１乃至５のうちのいずれかに記載の鉄供給剤を含有することを特徴とする植物用鉄供給剤。
【請求項７】
生分解性バインダを含有する請求項６に記載の植物用鉄供給剤。
【請求項８】
生分解性増量剤を含有する請求項６に記載の植物用鉄供給剤。
【請求項９】
本植物用鉄供給剤全体を１００質量％とした場合に、上記鉄供給剤を５質量％以上含有する請求項６に記載の植物用鉄供給剤。
【請求項１０】
カルボキシル基及び／又はヒドロキシル基を備える有機酸と、ＦｅＯと、が溶解されて得られた水溶液から水を除去してなることを特徴とする鉄供給剤。
【請求項１１】
本鉄供給剤を溶解させてなる水溶液は、Ｆｅ２＋イオンとＦｅ３＋イオンとを含有し、該Ｆｅ２＋イオンと該Ｆｅ３＋イオンとの合計を１００質量％とした場合に、該Ｆｅ２＋イオンが５０〜９０質量％である請求項１０に記載の鉄供給剤。
【請求項１２】
本鉄供給剤を溶解させてなる水溶液は、１６８時間静置した後に該水溶液内に認められるＦｅ２＋イオン濃度が、該溶解直後に認められるＦｅ２＋イオン濃度の７５％以上である請求項１０に記載の鉄供給剤。
【請求項１３】
上記有機酸として、少なくともクエン酸を含有する請求項１０に記載の鉄供給剤。
【請求項１４】
本鉄供給剤を溶解させてなる水溶液は、１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する請求項１３に記載の鉄供給剤。
【請求項１５】
請求項１０乃至１４のうちのいずれかに記載の鉄供給剤を含有することを特徴とする植物用鉄供給剤。
【請求項１６】
生分解性バインダを含有する請求項１５に記載の植物用鉄供給剤。
【請求項１７】
生分解性増量剤を含有する請求項１５に記載の植物用鉄供給剤。
【請求項１８】
本植物用鉄供給剤全体を１００質量％とした場合に、上記鉄供給剤を５質量％以上含有する請求項１５に記載の植物用鉄供給剤。
【請求項１９】
上記有機酸としてクエン酸を含有し、
上記生分解性増量剤として泥炭を含有し、
該生分解性増量剤からなるマトリックスに、該クエン酸及び上記ＦｅＯが含有されてなり、
アルカリ土壌において用いられる請求項１７に記載の植物用鉄供給剤。
【請求項２０】
カルボキシル基及び／又はヒドロキシル基を備える有機酸とＦｅＯとを含有することを特徴とする鉄供給剤。
【請求項２１】
本鉄供給剤を溶解させてなる水溶液は、Ｆｅ２＋イオンとＦｅ３＋イオンとを含有し、該Ｆｅ２＋イオンと該Ｆｅ３＋イオンとの合計を１００質量％とした場合に、該Ｆｅ２＋イオンが５０〜９０質量％である請求項２０に記載の鉄供給剤。
【請求項２２】
本鉄供給剤を溶解させてなる水溶液は、１６８時間静置した後に該水溶液内に認められるＦｅ２＋イオン濃度が、該溶解直後に認められるＦｅ２＋イオン濃度の７５％以上である請求項２０に記載の鉄供給剤。
【請求項２３】
上記有機酸として、少なくともクエン酸を含有する請求項２０に記載の鉄供給剤。
【請求項２４】
本鉄供給剤を溶解させてなる水溶液は、１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する請求項２３に記載の鉄供給剤。
【請求項２５】
請求項２０乃至２４のうちのいずれかに記載の鉄供給剤を含有することを特徴とする植物用鉄供給剤。
【請求項２６】
生分解性バインダを含有する請求項２５に記載の植物用鉄供給剤。
【請求項２７】
生分解性増量剤を含有する請求項２５に記載の植物用鉄供給剤。
【請求項２８】
本植物用鉄供給剤全体を１００質量％とした場合に、上記鉄供給剤を５質量％以上含有する請求項２５に記載の植物用鉄供給剤。
【請求項２９】
上記有機酸としてクエン酸を含有し、
上記生分解性増量剤として泥炭を含有し、
該生分解性増量剤からなるマトリックスに、該クエン酸及び上記ＦｅＯが含有されてなり、
アルカリ土壌において用いられる請求項２７に記載の植物用鉄供給剤。
【請求項３０】
カルボキシル基及び／又はヒドロキシル基を備える有機酸粉末と、ＦｅＯ粉末と、水とを含む混合物を加熱して、該有機酸及びＦｅＯが溶解されて得られた水溶液を得る溶解工程を備えることを特徴とする鉄供給剤の製造方法。
【請求項３１】
上記水溶液から水を除去する乾燥工程を備える請求項３０に記載の鉄供給剤の製造方法。
【請求項３２】
上記有機酸として、少なくともクエン酸を含有する請求項３０に記載の鉄供給剤の製造方法。
【請求項３３】
上記ＦｅＯ粉末は、鉄分を含有するダストを造粒してなる造粒品、及び／又は鉄分を含有するダストと還元剤とを造粒してなる造粒品、を真空加熱したのち真空急冷して得られたＦｅＯ粉末である請求項３０に記載の鉄供給剤の製造方法。
【発明の詳細な説明】
【技術分野】
【０００１】
本発明は鉄供給剤、これを含有する植物用鉄供給剤並びにその製造方法に関する。更に詳しくは、水溶液状態で高いＦｅ２＋イオン濃度を有し、Ｆｅ２＋イオンの酸化が抑制された鉄供給剤、これを含有する植物用鉄供給剤並びにその製造方法に関する。
【背景技術】
【０００２】
鉄は植物にとって微量必須元素であり、欠乏すると、葉の黄白化及び蛋白質の合成反応が損なわれる等の特有の症状を生じることが知られている。また、鉄はイオン化された状態で取り込まれる。しかし、Ｆｅイオンのうち、Ｆｅ３＋イオンは、これを供給しても植物に対して満足な効用が得られ難いことが知られている。このため、従来より、鉄をＦｅ２＋イオンとして供給する工夫がなされている。しかし、Ｆｅ２＋イオンは酸化さてＦｅ３＋になり易く、Ｆｅ２＋イオンを長期にわたって安定して供給できることが望まれている。
この植物に対して鉄を供給する組成物として鉄粉や転炉滓、水酸化鉄などの使用が提案されている（例えば、特許文献１参照）。更に、硫酸鉄及び硝酸鉄等の水溶性無機鉄塩を用いる方法、及びエチレンジアミン四酢酸（以下、単に「ＥＤＴＡ」という）によるＥＤＴＡ鉄錯体を用いる方法等が知られている。【０００３】
【特許文献１】特開平８−２７７１８３号公報
【発明の開示】
【発明が解決しようとする課題】
【０００４】
しかし、特許文献１に記載の鉄含有組成物から溶出される鉄分は大部分がＦｅ３＋となり、植物が取り込むことは困難であると考えられる。また、上記水溶性無機鉄塩は、Ｆｅ２＋の状態を保持し難く、Ｆｅ３＋へと酸化され易い。更に、従来と同様に塩類の蓄積を引き起こすという問題もある。即ち、各種肥料として水溶性無機金属塩類がこれまで長く使用されており、これら水溶性金属塩を構成した強酸陰イオンが土壌中の他の元素と結合して水不溶性の塩を形成して土壌に蓄積することが問題となっている。水溶性無機鉄塩ではこの問題を解消することができない。更に、ＥＤＴＡ鉄錯体として使用されているのは実質上３価鉄である。また、ＥＤＴＡは強いキレート化剤であり、土壌中の重金属を固定し土壌汚染を引き起こすこと、地下水に溶け込んで水汚染を引き起こすこと等が危惧されている。【０００５】
本発明は、上記の従来の問題を解決するものであり、水溶液状態で高いＦｅ２＋イオン濃度を有し、Ｆｅ２＋イオンの酸化が抑制された鉄供給剤、これを含有する植物用鉄供給剤並びにその製造方法を提供することを目的とする。
【課題を解決するための手段】
【０００６】
本発明者らは、鉄に対するキレート力を有する有機酸に注目し、有機酸鉄について検討を行った。その結果、例えば、従来から知られている金属鉄とクエン酸水溶液とを煮沸して得られるクエン酸第１鉄であり、Ｆｅ（ＯＨ）３とクエン酸水溶液とを反応させて得られるクエン酸第２鉄のうちクエン酸第１鉄（Ｆｅ２＋）は水溶性に乏しくＦｅ２＋を十分に供給するには至らず、クエン酸第２鉄（Ｆｅ３＋）は水溶性は十分に得られるが全Ｆｅイオンの１／４程度しかＦｅ２＋イオンが含まれず、Ｆｅ２＋イオン量が不十分であることが分かった。更に、クエン酸鉄アンモニウム等のようなイオン結合性の強い化合物はＦｅ２＋イオンの酸化抑制効果が十分に得られ難かった。
これに対して、クエン酸粉末とＦｅＯ粉末と水とを煮詰めて得られる固形物やペースト状物、及びこれらを精製して得られた水溶液を乾固して得られる固形物等は、各々水溶させた際に特異的に高いＦｅ２＋イオン濃度を示し、尚かつＦｅ２＋イオンは酸化され難いことを知見した。本発明はこの知見に基づき完成された。【０００７】
本発明は以下に示す通りである。
（１）カルボキシル基及び／又はヒドロキシル基を備える有機酸と、ＦｅＯと、が溶解されて得られた水溶液からなることを特徴とする鉄供給剤（以下、「第１発明の鉄供給剤」という）。
（２）Ｆｅ２＋イオンとＦｅ３＋イオンとを含有し、該Ｆｅ２＋イオンと該Ｆｅ３＋イオンとの合計を１００質量％とした場合に、該Ｆｅ２＋イオンが５０〜９０質量％である上記（１）に記載の鉄供給剤。
（３）１６８時間静置した後に該水溶液内に認められるＦｅ２＋イオン濃度が、測定開始直後に認められるＦｅ２＋イオン濃度の７５％以上である上記（１）に記載の鉄供給剤。
（４）上記有機酸として、少なくともクエン酸を含有する上記（１）に記載の鉄供給剤。
（５）１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する上記（４）に記載の鉄供給剤。
（６）  上記（１）乃至（５）のうちのいずれかに記載の鉄供給剤を含有することを特徴とする植物用鉄供給剤（以下、「第１発明の植物用鉄供給剤」という）。
（７）生分解性バインダを含有する上記（６）に記載の植物用鉄供給剤。
（８）生分解性増量剤を含有する上記（６）に記載の植物用鉄供給剤。
（９）本植物用鉄供給剤全体を１００質量％とした場合に、上記鉄供給剤を５質量％以上含有する上記（６）に記載の植物用鉄供給剤。
（１０）カルボキシル基及び／又はヒドロキシル基を備える有機酸と、ＦｅＯと、が溶解されて得られた水溶液から水を除去してなることを特徴とする鉄供給剤（以下、「第２発明の鉄供給剤」という）。
（１１）本鉄供給剤を溶解させてなる水溶液は、Ｆｅ２＋イオンとＦｅ３＋イオンとを含有し、該Ｆｅ２＋イオンと該Ｆｅ３＋イオンとの合計を１００質量％とした場合に、該Ｆｅ２＋イオンが５０〜９０質量％である上記（１０）に記載の鉄供給剤。
（１２）本鉄供給剤を溶解させてなる水溶液は、１６８時間静置した後に該水溶液内に認められるＦｅ２＋イオン濃度が、該溶解直後に認められるＦｅ２＋イオン濃度の７５％以上である上記（１０）に記載の鉄供給剤。
（１３）上記有機酸として、少なくともクエン酸を含有する上記（１０）に記載の鉄供給剤。
（１４）本鉄供給剤を溶解させてなる水溶液は、１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する上記（１３）に記載の鉄供給剤。
（１５）上記（１０）及び（１４）のうちのいずれかに記載の鉄供給剤を含有することを特徴とする植物用鉄供給剤（以下、「第２発明の植物用鉄供給剤」という）。
（１６）生分解性バインダを含有する上記（１５）に記載の植物用鉄供給剤。
（１７）生分解性増量剤を含有する上記（１５）に記載の植物用鉄供給剤。
（１８）本植物用鉄供給剤全体を１００質量％とした場合に、上記鉄供給剤を５質量％以上含有する上記（１５）に記載の植物用鉄供給剤。
（１９）上記有機酸としてクエン酸を含有し、
上記生分解性増量剤として泥炭を含有し、
該生分解性増量剤からなるマトリックスに、該クエン酸及び上記ＦｅＯが含有されてなり、
アルカリ土壌において用いられる上記（１７）に記載の植物用鉄供給剤。
（２０）カルボキシル基及び／又はヒドロキシル基を備える有機酸とＦｅＯとを含有することを特徴とする鉄供給剤（以下、「第３発明の鉄供給剤」という）。
（２１）本鉄供給剤を溶解させてなる水溶液は、Ｆｅ２＋イオンとＦｅ３＋イオンとを含有し、該Ｆｅ２＋イオンと該Ｆｅ３＋イオンとの合計を１００質量％とした場合に、該Ｆｅ２＋イオンが５０〜９０質量％である上記（２０）に記載の鉄供給剤。
（２２）本鉄供給剤を溶解させてなる水溶液は、１６８時間静置した後に該水溶液内に認められるＦｅ２＋イオン濃度が、該溶解直後に認められるＦｅ２＋イオン濃度の７５％以上である上記（２０）に記載の鉄供給剤。
（２３）上記有機酸として、少なくともクエン酸を含有する上記（２０）に記載の鉄供給剤。
（２４）本鉄供給剤を溶解させてなる水溶液は、１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する上記（２３）に記載の鉄供給剤。
（２５）上記（２０）乃至（２４）のうちのいずれかに記載の鉄供給剤を含有することを特徴とする植物用鉄供給剤（以下、「第１発明の植物用鉄供給剤」という）。
（２６）生分解性バインダを含有する上記（２５）に記載の植物用鉄供給剤。
（２７）生分解性増量剤を含有する上記（２５）に記載の植物用鉄供給剤。
（２８）本植物用鉄供給剤全体を１００質量％とした場合に、上記鉄供給剤を５質量％以上含有する上記（２５）に記載の植物用鉄供給剤。
（２９）上記有機酸としてクエン酸を含有し、
上記生分解性増量剤として泥炭を含有し、
該生分解性増量剤からなるマトリックスに、該クエン酸及び上記ＦｅＯが含有されてなり、
アルカリ土壌において用いられる上記（２７）に記載の植物用鉄供給剤。
（３０）カルボキシル基及び／又はヒドロキシル基を備える有機酸粉末と、ＦｅＯ粉末と、水とを含む混合物を加熱して、該有機酸及びＦｅＯが溶解されて得られた水溶液を得る溶解工程を備えることを特徴とする鉄供給剤の製造方法。
（３１）上記水溶液から水を除去する乾燥工程を備える上記（３０）に記載の鉄供給剤の製造方法。
（３２）上記有機酸として、少なくともクエン酸を含有する上記（３０）に記載の鉄供給剤の製造方法。
（３３）上記ＦｅＯ粉末は、鉄分を含有するダストを造粒してなる造粒品、及び／又は鉄分を含有するダストと還元剤とを造粒してなる造粒品、を真空加熱したのち真空急冷して得られたＦｅＯ粉末である上記（３０）に記載の鉄供給剤の製造方法。
【発明の効果】
【０００８】
第１発明の鉄供給剤によれば、高いＦｅ２＋イオン濃度が得られる。即ち、例えば、土壌中でも高いＦｅ２＋イオン濃度を得ることができ、高い確率で鉄分の供給ができる。更に、得られるＦｅ２＋イオンは効果的に酸化が抑制されるため、高い確率で鉄分の供給ができる。また、有機酸（特にクエン酸）を使用しているために、環境負荷がなく、使用上安全である。更に、植物に対して用いた場合には発芽促進効果及び成長促進効果が得られる。
所定のＦｅ２＋イオン割合である場合は、特に高い確率で鉄分の供給ができる。
所定時間静置後のＦｅ２＋イオン濃度が測定開始直後の７５％以上である場合は、特に高い抗酸化性を有し、長期的に安定してＦｅ２＋イオンを供給できる。
有機酸として少なくともクエン酸を含有する場合は、上記各効果を特に大きく得ることができる。
二量体錯体と三量体錯体とを含有する場合は、高いＦｅ２＋イオン濃度が得られ、且つ特に高い抗酸化性が発揮される。【０００９】
第１発明の植物用鉄供給剤によれば、高いＦｅ２＋イオン濃度が得られる。即ち、例えば、土壌中で水溶された場合にも高いＦｅ２＋イオン濃度を得ることができ、高い確率で鉄分の供給ができる。更に、得られるＦｅ２＋イオンは効果的に酸化が抑制されるため、高い確率で鉄分の供給ができる。また、有機酸（特にクエン酸）を使用しているために、環境負荷がなく、使用上安全である。更に、発芽促進効果及び成長促進効果が得られる。
生分解性バインダを含有する場合は、Ｆｅ２＋を長期間にわたって安定して徐々に供給する徐放性を有する植物用鉄供給剤とすることができる。更に、鉄供給剤以外の他の成分を同時に含有した固形物とすることができる。
生分解性増量剤を含有する場合は、Ｆｅ２＋供給量を適当な範囲に簡便に保つことができ、汎用性に優れる。
鉄供給剤を５質量％以上含有する場合は、特に確実にＦｅ２＋供給効果を得ることができる。【００１０】
第２発明の鉄供給剤によれば、高いＦｅ２＋イオン濃度の水溶液が得られる。即ち、例えば、土壌中で水溶された場合にも高いＦｅ２＋イオン濃度を得ることができ、高い確率で鉄分の供給ができる。更に、水溶させて得られるＦｅ２＋イオンは効果的に酸化が抑制されるため、高い確率で鉄分の供給ができる。また、有機酸（特にクエン酸）を使用しているために、環境負荷がなく、使用上安全である。また、植物に対して用いた場合には発芽促進効果及び成長促進効果が得られる。
所定のＦｅ２＋イオン割合である場合は、特に高い確率で鉄分の供給ができる。
所定時間静置後のＦｅ２＋イオン濃度が溶解直後の７５％以上である場合は、特に高い抗酸化性を有し、長期的に安定してＦｅ２＋イオンを供給できる。
有機酸として少なくともクエン酸を含有する場合は、上記各効果を特に大きく得ることができる。
二量体錯体と三量体錯体とを含有する場合は、高いＦｅ２＋イオン濃度が得られ、且つ特に高い抗酸化性が発揮される。【００１１】
第２発明の植物用鉄供給剤によれば、高いＦｅ２＋イオン濃度が得られる。即ち、例えば、土壌中で水溶された場合にも高いＦｅ２＋イオン濃度を得ることができ、高い確率で鉄分の供給ができる。更に、得られるＦｅ２＋イオンは効果的に酸化が抑制されるため、高い確率で鉄分の供給ができる。また、有機酸（特にクエン酸）を使用しているために、環境負荷がなく、使用上安全である。更に、発芽促進効果及び成長促進効果が得られる。
生分解性バインダを含有する場合は、Ｆｅ２＋を長期間にわたって安定して徐々に供給する徐放性を有する植物用鉄供給剤とすることができる。更に、鉄供給剤以外の他の成分を同時に含有した固形物とすることができる。
生分解性増量剤を含有する場合は、Ｆｅ２＋供給量を適当な範囲に簡便に保つことができ、汎用性に優れる。
鉄供給剤を５質量％以上含有する場合は、特に確実にＦｅ２＋供給効果を得ることができる。
クエン酸を含有し、生分解性増量剤として泥炭を含有し、生分解性増量剤からなるマトリックスにクエン酸及びＦｅＯが含有されてなり、アルカリ土壌において用いられる場合は、Ｆｅ２＋がＦｅ３＋へと酸化されることが抑制されて、アルカリ土壌においても高い確率で鉄分の供給ができる。【００１２】
第３発明の鉄供給剤によれば、高いＦｅ２＋イオン濃度の水溶液が得られる。即ち、例えば、土壌中で水溶された場合にも高いＦｅ２＋イオン濃度を得ることができ、高い確率で鉄分の供給ができる。更に、水溶させて得られるＦｅ２＋イオンは効果的に酸化が抑制されるため、高い確率で鉄分の供給ができる。また、有機酸（特にクエン酸）を使用しているために、環境負荷がなく、使用上安全である。また、植物に対して用いた場合には発芽促進効果及び成長促進効果が得られる。
所定のＦｅ２＋イオン割合である場合は、特に高い確率で鉄分の供給ができる。
所定時間静置後のＦｅ２＋イオン濃度が溶解直後の７５％以上である場合は、特に高い抗酸化性を有し、長期的に安定してＦｅ２＋イオンを供給できる。
有機酸として少なくともクエン酸を含有する場合は、上記各効果を特に大きく得ることができる。
二量体錯体と三量体錯体とを含有する場合は、高いＦｅ２＋イオン濃度が得られ、且つ特に高い抗酸化性が発揮される。【００１３】
第３発明の植物用鉄供給剤によれば、高いＦｅ２＋イオン濃度が得られる。即ち、例えば、土壌中で水溶された場合にも高いＦｅ２＋イオン濃度を得ることができ、高い確率で鉄分の供給ができる。更に、得られるＦｅ２＋イオンは効果的に酸化が抑制されるため、高い確率で鉄分の供給ができる。また、有機酸（特にクエン酸）を使用しているために、環境負荷がなく、使用上安全である。更に、発芽促進効果及び成長促進効果が得られる。
生分解性バインダを含有する場合は、Ｆｅ２＋を長期間にわたって安定して徐々に供給する徐放性を有する植物用鉄供給剤とすることができる。更に、鉄供給剤以外の他の成分を同時に含有した固形物とすることができる。
生分解性増量剤を含有する場合は、Ｆｅ２＋供給量を適当な範囲に簡便に保つことができ、汎用性に優れる。
鉄供給剤を５質量％以上含有する場合は、特に確実にＦｅ２＋供給効果を得ることができる。
クエン酸を含有し、生分解性増量剤として泥炭を含有し、生分解性増量剤からなるマトリックスにクエン酸及びＦｅＯが含有されてなり、アルカリ土壌において用いられる場合は、Ｆｅ２＋がＦｅ３＋へと酸化されることが抑制されて、アルカリ土壌においても高い確率で鉄分の供給ができる。【００１４】
本発明の製造方法によれば、前記本発明の有機酸とＦｅＯとが溶解されて得られた水溶液からなる鉄供給剤を安定して、確実に得ることができる。
水溶液から水を除去する乾燥工程を備える場合は、前記本発明の有機酸とＦｅＯとが溶解されて得られた水溶液から水を除去してなる鉄供給剤を安定して、確実に得ることができる。
ＦｅＯ粉末が造粒品を真空加熱したのち真空急冷して得られたＦｅＯ粉末である場合は、特に抗酸化性の高い鉄供給剤を確実に安定して得ることができる。
【図面の簡単な説明】
【００１５】
【図１】本発明品（実験例１−１〜１−４）の鉄供給剤を溶解した水溶液を放置した経過時間とＦｅ２＋イオン濃度のとの相関を示すグラフである。
【図２】本発明品（実験例５及び６）の鉄供給剤を溶解した水溶液に対して酸化加速試験を行った際の経過時間とＦｅ２＋イオン濃度との相関を示すグラフである。
【図３】質量分析によるチャートであり、このうち上段が本発明品（実験例７）の鉄供給剤を溶解した水溶液であり、中段がクエン酸鉄（III）であり、下段が無水クエン酸である。
【図４】図３の上段の本発明品（実験例７）の鉄供給剤のチャートにおける質量４３９のピークについて、更にＡｒガスを衝突させて得られたチャートである。
【図５】本発明品（実験例８）を灌水した早咲コスモスの説明図である。
【図６】本発明品（実験例８）を灌水した早咲コスモスの説明図である。
【図７】参考品（参考例１）を灌水した早咲コスモスの説明図である。
【図８】参考品（参考例１）を灌水した早咲コスモスの説明図である。
【図９】本発明品（実験例８）を灌水したバナナピーマンの説明図である。
【図１０】参考品（参考例１）を灌水したバナナピーマンの説明図である。
【図１１】本発明品（実験例８）を灌水したスプレー菊の説明図である。
【図１２】参考品（参考例１）を灌水したスプレー菊の説明図である。
【図１３】本発明品（実験例８）を灌水した終日咲松葉ボタンの説明図である。
【図１４】参考品（参考例１）を灌水した終日咲松葉ボタンの説明図である。
【図１５】本発明品（実験例９及び１０）の植物用鉄供給剤を含む育苗用培土で育てたイネ苗と、これを含まない育苗用培土（参考例２）で育てたイネ苗との育成の様子を比較した説明図である。
【図１６】本発明品（実験例９−１及び９−２）の植物用鉄供給剤を含む育苗用培土で育てたイネ苗と、これを含まない育苗用培土（参考例２）で育てたイネ苗との育成の様子を比較した説明図である。
【図１７】本発明品（実験例１０−１及び１０−２）の植物用鉄供給剤を含む育苗用培土で育てたイネ苗と、これを含まない育苗用培土（参考例２）で育てたイネ苗との育成の様子を比較した説明図である。
【発明を実施するための最良の形態】
【００１６】
以下、本発明を詳細に説明する。
［１］鉄供給剤
第１発明の鉄供給剤は、カルボキシル基及び／又はヒドロキシル基を備える有機酸と、ＦｅＯと、が溶解されて得られた水溶液からなることを特徴とする。
第２発明の鉄供給剤は、カルボキシル基及び／又はヒドロキシル基を備える有機酸と、ＦｅＯと、が溶解されて得られた水溶液から水を除去してなることを特徴とする。即ち、本他の鉄供給剤は、上記本鉄供給剤から水を除去して得られる。
第３発明の鉄供給剤は、カルボキシル基及び／又はヒドロキシル基を備える有機酸とＦｅＯとを含有することを特徴とする。【００１７】
（１）第１発明の鉄供給剤
上記「有機酸」は、カルボキシル基及び／又はヒドロキシル基を備える酸である。この有機酸としては、カルボキシル基を有する有機酸としてはクエン酸（無水クエン酸を含む）、酢酸、酒石酸及びシュウ酸が挙げられる。ヒドロキシル基を有する有機酸としてはアスコルビン酸等が挙げられる。また、カルボキシル基とヒドロキシル基との両方を有する有機酸としては、クエン酸と酒石酸とが挙げられる。これらは１種のみを用いてもよく、２種以上を併用してもよい。また、これらのなかでも、安定性に優れるためクエン酸、酢酸、酒石酸及びシュウ酸が好ましい。更に、有機酸とＦｅＯとを含有する水溶液を調製した場合に、有機酸濃度に対するＦｅ２＋イオン濃度が高いためクエン酸、酢酸及び酒石酸が好ましい。また、これらのなかでも、刺激臭がなく、また有機酸とＦｅＯとを含有する水溶液を調製した場合に、有機酸濃度に対するＦｅ２＋イオン濃度が特に高いためクエン酸が最も好ましい。【００１８】
上記「水溶液」は、有機酸とＦｅＯとが溶解されて得られた水溶液である。即ち、溶解されていない有機酸及びＦｅＯが含有されない水溶液である。但し、溶けきっていない有機酸及び／又は溶けきっていないＦｅＯが含有される固液共存液中における上澄み液であってもよい。
また、有機酸及びＦｅＯの水溶液中における溶解状態は特に限定されない。即ち、例えば、この水溶液には有機酸鉄錯体及び有機酸イオン等を含有できる。これらのなかでも特に有機酸鉄錯体が含有されることが好ましく、更には、上記のごとくクエン酸が含有される場合にはクエン酸錯体が含有されることが好ましい。このクエン酸鉄錯体は、１つのＦｅ２＋イオンに対してクエン酸及び／又はクエン酸イオンが複数の配位した多量体錯体であることが好ましく、特に二量体錯体（１つのＦｅ２＋イオンに対してクエン酸及び／又はクエン酸イオンが２つ配位した錯体）が含有されることが好ましく、更には、二量体錯体と三量体錯体（１つのＦｅ２＋イオンに対してクエン酸及び／又はクエン酸イオンが３つ配位した錯体）との両方が含有されることがより好ましい。【００１９】
この水溶液に溶解された有機酸及びＦｅＯの量は特に限定されないが、通常、水１００ｍｌあたりの有機酸（特にクエン酸）は０．０５ｇ以上（好ましくは０．５ｇ〜水溶液の温度における有機酸の溶解限度量）である。一方、水１００ｍｌあたりのＦｅＯは、有機酸の含有量を１００質量部とした場合に、１０〜２５質量部（特に２０〜２５質量部）である。【００２０】
また、この水溶液を構成する水は、特に限定されず、種々の水を用いることができる。純水及びイオン交換水等の高度に精製された水であってもよく、水道水、工業用水、農業用水及び地下水等の通常使用される水であってもよい。【００２１】
この水溶液を得る方法は特に限定されないが、後述する製造方法において得ることができる。即ち、（１）有機酸粉末とＦｅＯ粉末と水とを含む混合物を加熱して得ることができる。その他、（２）予め全量を溶解させた有機酸水溶液にＦｅＯ粉末を添加し加熱して得ることもできる。また、（３）予め所定量を溶解させた有機酸水溶液に、更に有機酸粉末とＦｅＯ粉末とを添加し加熱して得ることもできる。更に、（４）加熱せず有機酸粉末とＦｅＯと水とを混合して得ることもできる。更に（５）上記（１）〜（４）に加えて溶解しきれない有機酸及び溶解しきれいないＦｅＯが含有される場合には、これらを濾過等の方法で分離する工程を備えることができる。【００２２】
第１発明の鉄供給剤は、防黴のために木酢液を含有させることができる。木酢液を含有させる場合、木酢液の含有量は鉄供給剤全体の１０質量％以下（通常、１質量％以上）が好ましい。更に、同様な目的で予め紫外線照射を行うことができる。紫外線照射条件等は特に限定されないが、波長２００〜３８０ｎｍの紫外線を用いることが好ましい。また、照射を行う場合には７２×１０４μｗ・ｓ／ｃｍ２以上を照射することが好ましい。更に、保存の際には低温で保存することが好ましい。その温度は特に限定されないが１５℃以下が好ましい。
第１発明の鉄供給剤の性質については後述する。【００２３】
（２）第２発明の鉄供給剤
一方、第２発明の鉄供給剤は、上記水溶液から水を除去して得られる。
上記「除去」は、水溶液から水の一部又は全部を除去する作業を意味するが、通常、第１発明の鉄供給剤全体に対する水分量は９０質量％以下である。特に固形物では１０質量％以下（好ましくは５質量％以下）であり、ペースト状物では６０〜９０質量％（好ましくは６５〜８５質量％）である。第２発明の鉄供給剤は、水溶液から実質的に全部の水が除去されて固形物であってもよく、水溶液から一部の水が除去されたペースト状物であってもよいが、これらのうちでは固形物が好ましい。
また、この除去の方法は特に限定されず、減圧加熱乾燥、常圧加熱乾燥、非加熱減圧乾燥、及び凍結乾燥等の手段を用いることができる。これらのなかでは、減圧加熱乾燥が好ましい。Ｆｅ２＋がこの水を除去する過程で酸化されることを防止できるからである。また、減圧乾燥以外にも、低酸素下における乾燥でもよい。【００２４】
水の除去を行う際に加熱を行う場合、水溶液の加熱の温度は特に限定されないが、１５０℃以下に保持することが好ましい。１５０℃を超えるとＦｅ３＋イオン濃度が高くなる傾向にあるからである。この加熱による水溶液の温度は、１４０℃以下がより好ましく、１３５℃以下が更に好ましく、１３０℃以下が特に好ましい。また、一方、下限温度は特に限定されず、水の除去を行う際の圧力環境下で水の蒸散を生じる温度であればよいが、例えば、６０℃以上が好ましく、８０℃以上がより好ましく、１００℃以上が更に好ましく、１１５℃以上が特に好ましく、１２０℃以上がとりわけ好ましい。これらの加熱の際の上限温度及び下限温度は各々組合せとすることができる。即ち、例えば、６０〜１５０℃が好ましく、１００〜１４０℃がより好ましく、１１０〜１３０℃が更に好ましい。これら以外の組合せであってもよい。【００２５】
更に、水を除去する際に減圧を行う場合、その圧力は特に限定されないが、０．１〜５０ｋＰａが好ましく、０．１〜２０ｋＰａがより好ましく、３〜１５ｋＰａが更に好ましく、４〜１０ｋＰａが特に好ましい。【００２６】
第２発明の鉄供給剤は、通常、１５℃以上の温度の水にほぼ全量を溶解させることができる。例えば、温度２５℃の純水１００ｍｌに対しては０．１ｇ以上（更には０．１〜１２０ｇ、特に０．１〜５０ｇ、とりわけ０．１〜１５ｇ）を溶解させることができる。この鉄供給剤を溶解させた水溶液の性質については後述する。【００２７】
（３）第３発明の鉄供給剤
第３発明の鉄供給剤は、カルボキシル基及び／又はヒドロキシル基を備える有機酸とＦｅＯとを含有する。即ち、例えば、有機酸粉末とＦｅＯ粉末とを含有する鉄供給剤である。この鉄供給剤は、降雨、灌水及び土中の水分等により、結果的に前記第１発明の鉄供給剤（水溶液）が得られるものである。即ち、前記有機酸鉄水溶液（特にクエン酸鉄水溶液）が形成される。これにより、前記第１発明の鉄供給剤による作用効果がそのまま得られる。この鉄供給剤は、例えば、有機酸粉末とＦｅＯ粉末とを混合して得られる。
尚、この鉄供給剤は水を含有してもよい。即ち、有機酸水溶液とＦｅＯ粉末とを混合した鉄供給剤、及び有機酸水溶液（例えば、飽和水溶液）と有機酸粉末とＦｅＯ粉末とを混合した鉄供給剤等が含まれる。
また、この鉄供給剤は、後述する生分解性バインダ等を用いて、有機酸の溶出速度を低下させることができる。これにより除放性を持たせることができる。
上記有機酸、上記ＦｅＯ及び上記水等については、前記各々をそのまま適用できる。【００２８】
（４）第１発明、第２発明及び第３発明の各鉄供給剤に共通する事項
第１発明の鉄供給剤、第２発明の鉄供給剤を水溶させた水溶液、及び第３発明の鉄供給剤を水溶させた水溶液は、各々Ｆｅ２＋イオンとＦｅ３＋イオンとが含有され、Ｆｅ２＋イオンとＦｅ３＋イオンとの合計を１００質量％とした場合に、Ｆｅ２＋イオンが５０〜９０質量％（更には６０〜９０質量％、特に７０〜９０質量％）とすることができる。即ち、Ｆｅ３＋イオンは１０〜５０質量％（更には１０〜４０質量％、特に１０〜３０質量％）とすることができる。即ち、高濃度にＦｅ２＋を含有する水溶液を得ることができる。但し、この各イオン濃度は、後述する実施例の測定方法により測定された値である。【００２９】
特に、有機酸としてクエン酸を用いた場合には、第１発明の鉄供給剤、第２発明の鉄供給剤を水溶させた水溶液、及び第３発明の鉄供給剤を水溶させた水溶液には、１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、が含有される。それぞれの錯体の含有量は特に限定されない。また、各鉄供給剤全体に対する各錯体の含有割合も特に限定されない。【００３０】
また、第１発明の鉄供給剤、第２発明の鉄供給剤を水溶させた水溶液、及び第３発明の鉄供給剤を水溶させた水溶液では、１６８時間静置した場合に認められるＦｅ２＋イオン濃度は、溶解直後（第１発明の鉄供給剤においては測定直後）に認められるＦｅ２＋イオン濃度（ｍｇ／リットル）の７５％以上とすることができる。即ち、長期間安定してＦｅ２＋イオンを保持することができ、Ｆｅ３＋へ酸化されることが抑制された抗酸化性に優れたＦｅ２＋イオンを供給することができる。但し、上記放置は実質的に紫外線があたらない温度２５℃の暗所におけるものとする。この各イオン濃度は、後述する実施例の測定方法により測定された値である。【００３１】
更に、第１発明の鉄供給剤、第２発明の鉄供給剤を水溶させた水溶液、及び第３発明の鉄供給剤を水溶させた水溶液は、紫外線（特に波長２００〜３８０ｎｍ）を照射することにより、Ｆｅ２＋イオン濃度を向上させることができる。特にＦｅ２＋イオン濃度が全Ｆｅイオン濃度（ｍｇ／リットル）の８０％以下（特に７０％以下、通常５０％以上）である水溶液に対して、波長２５３ｎｍの紫外線を７２×１０４μｗ・ｓ／ｃｍ２照射した場合に、Ｆｅ２＋イオン濃度（ｍｇ／リットル）を８５％以上（更には９０％以上、特に９５％以上、通常９９．９％以下）に向上させることができる。尚、このイオン濃度の測定は、後述する実施例の測定方法によるものとする。【００３２】
第１発明の鉄供給剤、第２発明の鉄供給剤及び第３発明の鉄供給剤は、後述する植物用鉄供給剤として利用できるほか、家畜用鉄供給剤（鶏、豚、牛等）、魚介類用鉄供給剤（養殖魚、養殖貝等）などとして利用できる。その他、各種Ｆｅ２＋イオンの供給を要する各種分野において利用できる。これらの植物用途以外の各種用途用鉄供給剤として用いる場合には、例えば、第２発明の鉄供給剤では、後述する植物用鉄供給剤におけると同様に、生分解性バインダを含有することができ、生分解性増量剤を含有することができ、更にはその他の成分を含有することができる。【００３３】
［２］植物用鉄供給剤
第１発明の植物用鉄供給剤は、第１発明の鉄供給剤を含有することを特徴とする。
第２発明の植物用鉄供給剤は、第２発明の鉄供給剤を含有することを特徴とする。
第３発明の植物用鉄供給剤は、第３発明の鉄供給剤を含有することを特徴とする。
これらの本発明の植物用鉄供給剤は、１種のみを用いてもよく、２種以上を併用してもよい。【００３４】
各植物用鉄供給剤に含有される第１発明の鉄供給剤、第２発明の鉄供給剤又は第３発明の鉄供給剤（以下、単に「鉄供給剤」ともいう）の含有量は特に限定されないが、植物用鉄供給剤全体を１００質量％とした場合に、第２発明の鉄供給剤（完全乾燥質量換算）に換算して５質量％以上含有されることが好ましい。この範囲であれば鉄供給剤を含有する効果を十分に得ることができる。また、この含有量は９５質量％以下であることが好ましく、５０質量％以下であることがより好ましく、３０質量％以下であることが特に好ましい。植物にとって鉄は微量必須元素であるため過度に与える必要はなく、上記範囲で十分な供給量を保つことができる。【００３５】
更に、本発明の植物用鉄供給剤には、生分解性バインダを含有することができる。生分解性バインダを含有することにより、このバインダが分解されるに従って徐々に鉄供給剤が放出されてＦｅ２＋を生じる。このため長期にわたって安定してＦｅ２＋イオンを供給することができる。即ち、植物用鉄供給剤に徐放性を付与できる。
この生分解性バインダとしては、生分解性プラスチックを用いることができる。生分解性プラスチックとしてはポリアルキレンサクシネート系樹脂（ポリブチレンサクシネート樹脂、ポリエチレンサクシネート樹脂など）、ポリ乳酸系樹脂、尿素樹脂、ポリカプロラクトン系樹脂、セルロース系樹脂、澱粉系樹脂、ポリビニルアルコール系樹脂等が挙げられる。これらは１種のみを用いてもよく、２種以上を併用してもよい。
この生分解性バインダの含有量は特に限定されないが、植物用鉄供給剤全体を１００質量％とした場合に１０質量％以下（より好ましくは２〜７質量％、通常１質量％以上）とすることが好ましい。【００３６】
また、本発明の植物用鉄供給剤は、生分解性増量剤を含有することができる。生分解性増量剤は、生分解性を有する上記バインダ以外の成分である。この生分解性増量剤としては、泥炭、糠、焼酎粕、酒粕、クエン酸粕、籾殻、雪花菜、葦、腐葉土、鶏糞、堆肥、牛糞、骨粉及び粘土等が挙げられる。これらは１種のみを用いてもよく、２種以上を併用してもよい。尚、生分解性増量剤は、植物に対する所定の機能を有していてもよく、有していなくてもよい。所定の機能を有する成分とは、例えば、植物に対して栄養分となる成分が挙げられる。
この生分解性増量剤の含有量は特に限定されないが、植物用鉄供給剤全体を１００質量％とした場合に５０〜９４質量％（好ましくは７０〜９４質量％）とすることができる。この範囲であれば、多量の土に対して微量の鉄供給剤を混合した場合にも、適切な量を混合することができる。【００３７】
本発明の植物用鉄供給剤は、鉄供給剤、生分解性バインダ及び生分解性増量剤以外にも他の成分を含有することができる。他の成分としては、リポ酸、オリザ油、各種ビタミン類、Ｍｎ、Ｚｎ、Ｃｕ、Ｃｒ、Ｓｉ、Ｍｇ、Ｃａ、Ｃｏ、Ｍｏ、Ｎｉ、Ｂ等の各成分（例えば、金属状態、金属酸化物等）、Ｓ及びＣｌ等の化合物等が挙げられる。これらは１種のみを用いてもよく、２種以上を併用してもよい。その他の成分は、植物用鉄供給剤に含有される鉄供給剤と生分解性バインダと生分解性増量剤との合計を１００質量部とした場合に１０質量部以下とすることが好ましい。【００３８】
本発明の植物用鉄供給剤の使用方法は特に限定されない。例えば、液状である場合は、散布する（土、対象植物の根元等へ灌水、葉面散布等）、浸漬する（水耕栽培用の培養液等として使用。対象植物の根を浸漬する等）、土に混合する等の使用方法が挙げられる。また、固形状である場合は、土と混合（粉体状で、塊状で）する、土に散布（粉体状で）する、土中に埋める（粉体状で、塊状で）等の使用方法が挙げられる。【００３９】
また、特に本発明の植物用鉄供給剤のうち、（１）第１発明の鉄供給剤を含有する植物用鉄供給剤、又は（２）第２発明の鉄供給剤を含有する植物用鉄供給剤、であって、
且つ、有機酸としてクエン酸を含有する場合には、生分解性増量剤を含有し、この生分解性増量剤からなるマトリックスにクエン酸及びＦｅＯが含有されてなる植物用鉄供給剤であれば、アルカリ土壌において好適に用いることができる。
この際に用いる生分解性増量剤としては、前記生分解性増量剤をそのまま適用できる。これらの生分解性増量剤のなかでも、泥炭、糠、焼酎粕、酒粕及びクエン酸粕が好ましく、特に泥炭が好ましい。これらの生分解性増量剤は１種のみを用いてもよく、２種以上を併用してもよい。【００４０】
このクエン酸と生分解性増量剤とを含有する植物用鉄供給剤のなかでも、生分解性増量剤として泥炭を含有するものが特に好ましい。
この泥炭は、採取された状態のままで用いてもよく、各種改質処理を施して用いてもよく、これらの混合物であってもよい。上記の各種改質処理としてはアルカリ抽出処理、中和処理（リン酸中和処理、苦土石灰中和処理など）等が挙げられる。
上記泥炭としては、草質泥炭（各種ピート、葦類及び苔類等に由来する有機分を主成分とする）及び木質泥炭等が挙げられる。更に、これらを改質処理した泥炭が挙げられる。これらは１種のみを用いてもよく、２種以上を併用してもよい。【００４１】
上記泥炭は撥水作用を有する。このため、例えば、植物用鉄供給剤をアルカリ土壌において用いた場合には、周囲からｐＨの高い水溶液等が植物用鉄供給剤へ侵入することが抑制される。従って、ｐＨが低く保たれ、ＦｅＯの溶解性の低下が抑えられ、且つＦｅ２＋イオンの酸化もより抑制される。そのため、長期に亘って安定してＦｅ２＋イオンを供給することができる。即ち、この植物用鉄供給剤により優れた徐放性を付与できる。【００４２】
更に、クエン酸、ＦｅＯ及び泥炭の合計を１００質量％とした場合に、クエン酸は５〜１５質量％含有され、ＦｅＯは５〜１０質量％含有されていることが好ましい。このクエン酸の含有量は７〜１３質量％であることがより好ましく、ＦｅＯの含有量は７〜８質量％であることがより好ましい。これにより、ＦｅＯの溶解性の低下が十分に抑えられ、且つＦｅ２＋イオンの酸化もより十分に抑制され、長期に亘って安定してＦｅ２＋イオンを供給することができる。【００４３】
また、生分解性増量剤からなるマトリックスに、クエン酸及びＦｅＯが含有された粒状体からなることが好ましい。この粒状体を構成する粒子の形状は特に限定されず、球体、楕円体、半球体、立方体、直方体、円柱体及びブリケット等のいずれでもよい。更に、粒状体は緻密体でもよく、多孔質体であってもよい。またその粒径（球形であるときは直径、その他の形状であるときは最短寸法）は５０ｍｍ以下（より好ましくは１０ｍｍ以下、更に好ましくは６ｍｍ以下、通常０．５ｍｍ以上）が好ましい。【００４４】
上記のように撥水性の生分解性増量剤によりクエン酸及びＦｅＯの、外部環境との接触を抑制することにより、例えば、この植物用鉄供給剤をアルカリ土壌において用いた場合、粒状体の内部のｐＨの上昇が抑えられる。これによりＦｅＯの溶解性の低下が抑えられる。更に、空気中の酸素等によるクエン酸の酸化も抑制されるため、このクエン酸によるＦｅＯの酸化抑制の効果も併せて得られ、長期に亘ってより安定してＦｅ２＋イオンを供給することができる。【００４５】
また、上記アルカリ土壌とは、風乾した土壌１０ｇに蒸留水２５ミリリットルを加えて１時間振とうし、得られた懸濁液のｐＨを測定した場合に、そのｐＨが７を超える土壌のことをいう。従って、アルカリ土壌には、本来的なアルカリ土壌、及び非アルカリ土壌が後天的（施肥、砂漠化等）にアルカリ化してなるアルカリ土壌を含まれる。上記本来的なアルカリ土壌としては、貝化石土壌、石灰質土壌、珊瑚質土壌等の各種石灰質成分が含まれる土壌が挙げられる。これらは１種のみ用いてもよく、２種以上を併用してもよい。更に、これらの各種石灰質成分が含有された土壌と非アルカリ土壌との混合土壌であって、全体としてアルカリ土壌であるものが含まれる。【００４６】
また、この植物用鉄供給剤の製造方法は特に限定されないが、例えば、第２発明の植物用鉄供給剤は、第２発明の鉄供給剤と泥炭とを混合し、造粒して得ることができる。また、第３発明の植物用鉄供給剤は、第３発明の鉄供給剤（即ち、例えば、クエン酸粉末及びＦｅＯ粉末）と泥炭とを混合し、造粒して得ることができる。
上記混合の方法は特に限定されず、モルタルミキサー及びオムニミキサー等を用いたドライブレンドでもよく、押出成形機等により混合してもよい。更に、造粒の方法も特に限定されないが、通常、押出成形法により造粒される。また、押出成形により混合と造粒とを連続して行えば、工程が簡略化でき好ましい。このドライブレンド及び押出成形等の温度は特に限定されず、室温（例えば、１５〜３５℃）でもよく、必要に応じて４０〜９０℃程度に加熱してもよい。
このクエン酸粉末及びＦｅＯ粉末については、下記［４］鉄供給剤の製造方法における各々の記載をそのまま適用できる。【００４７】
［３］鉄供給剤の製造方法
本発明の製造方法は、前述のように特に限定されず種々の方法を用いることができるが、例えば、有機酸粉末と、ＦｅＯ粉末と、水とを含む混合物を加熱して、有機酸及びＦｅＯが溶解されて得られた水溶液を得る溶解工程を備えることができる。【００４８】
上記「有機酸粉末」は、上記有機酸を主成分（通常、純度９９％以上）とする粉末であり、その純度及び粉末形態であれば粒子形状などは特に限定されない。
上記「ＦｅＯ粉末」は、ＦｅＯを主成分とする粉末である。このＦｅＯ粉末に含有されるＦｅＯの量は特に限定されないが、通常、ＦｅＯ粉末全体に対してＦｅＯが５０質量％以上（好ましくは６５質量％以上、１００質量％であってもよい）である。このＦｅＯ粉末はどのようなＦｅＯ粉末を用いてもよく、後述するＦｅＯ粉末（鉄分を含有するダストを造粒してなる造粒品、及び／又は鉄分を含有するダストと還元剤とを造粒してなる造粒品、を真空加熱したのち真空急冷して得られたＦｅＯ粉末）、及び各種市販のＦｅＯ粉末を用いることができる。これらのなかでは、上記造粒品を真空加熱したのち真空急冷して得られたＦｅＯ粉末が好ましい。
上記「水」は、前述のごとくどのような水も用いることができる。【００４９】
上記「混合物」における有機酸粉末とＦｅＯ粉末と水との仕込み量は特に限定されないが、例えば、クエン酸を用いる場合には、クエン酸粉末（純度１００％と仮定）：ＦｅＯ粉末（純度１００％と仮定）：水（純度１００％と仮定）の質量比で、６０〜９０：７〜２８：３〜２０の割合で用いることが好ましく、６５〜８５：１０〜２４：５〜１７．５の割合で用いることがより好ましく、６８〜７２：１０〜２２：１０〜１５の割合で用いることが特に好ましい。【００５０】
上記混合物には、有機酸粉末、ＦｅＯ粉末及び水以外にも他の成分を含有してもよく、含有しなくてもよい。他の成分を含有する場合は、水に溶解した状態で含有してもよく、水に溶解されない状態で含有されてもよい。他の成分としては、例えば、メタノール及びエタノールが挙げられる。これらを含有させることで減圧環境下においても水の除去をよりスムーズに行うことができる。これらは１種のみを用いてもよく、２種以上を併用してもよい。【００５１】
上記「加熱」における加熱条件は特に限定されないが、加熱温度は１５０℃以下に保持することが好ましい。１５０℃を超えるとＦｅ３＋イオン濃度が高くなる傾向にあるからである。この加熱による水溶液の温度は、１４０℃以下がより好ましく、１３５℃以下が更に好ましく、１３０℃以下が特に好ましい。一方、下限温度は特に限定されず、例えば、４０℃以上が好ましく、５０℃以上がより好ましく、６０℃以上が特に好ましい。これらの加熱の際の上限温度及び下限温度は各々組合せとすることができる。即ち、例えば、４０〜１５０℃が好ましく、５０〜１４０℃がより好ましく、６０〜１３０℃が更に好ましい。これら以外の組合せであってもよい。尚、加熱の際の圧力条件は特に限定されない。
この加熱により、クエン酸がより多く水に溶解され、これに従いＦｅＯの溶解量も増え、目的とするＦｅ２＋イオン又はＦｅ２＋イオン錯体の濃度が高くなるものと考えられる。【００５２】
本発明の製造方法では、上記溶解工程の後に水不溶性成分を除去する工程を備えることができる。この水不溶性成分としては、溶解しきらない有機酸粉末及び溶解しきらないＦｅＯ粉末等が挙げられる。除去方法は特に限定されないが、通常、濾過により行うことができる。即ち、濾過工程を備えることができる。この際の濾過条件は特に限定されないが、例えば、濾過フィルターには孔径１０μｍ以下（より好ましくは５μｍ以下、更に好ましくは３μｍ以下）のメンブランフィルターを用いることが好ましい。【００５３】
また、第２発明の鉄供給剤を得る場合は、上記溶解工程の後に、更に、上記水溶液から水を除去する乾燥工程を備えることができる。この乾燥工程における乾燥条件は特に限定されず、自然乾燥をさせてもよいが、前述した除去方法及び乾燥条件を用いることが好ましい。即ち、減圧加熱により水を除去することが好ましい。加熱により水分を徐々に減ずることで水溶性であり且つ抗酸化性に優れたＦｅ２＋イオン成分（Ｆｅ２＋錯体等）が濃縮され、第２発明の鉄供給剤が得られるものと考えられる。【００５４】
更に、前記第２発明の鉄供給剤を得る際には、更に、精製工程を備えることもできる。精製工程は、水溶性成分を精製する工程である。即ち、例えば、上記水溶液から水を除去して得られる鉄供給剤を水と接触させて溶解可能部分を溶解させた後、上記と同様にして水不溶性成分を除去して抽出する抽出工程と、この抽出工程で得られた抽出水溶液から水を除去する再乾燥工程と、を備えることができる。【００５５】
また、本発明の製造方法で用いる上記ＦｅＯ粉末は、鉄分を含有するダストを造粒してなる造粒品、及び／又は鉄分を含有するダストと還元剤とを造粒してなる造粒品、を真空加熱したのち真空急冷して得られたＦｅＯ粉末であることが好ましい。
このＦｅＯ粉末（上記造粒品及び／又は造粒品を用いて得られたＦｅＯ粉末）は、ＦｅＯ以外にも、通常、ＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物が含有されるからである。これらの複酸化物は１種のみが含有されてもよく、２種以上が含有されてもよい。また、複合酸化物の含有量は、ＦｅＯ粉末全体を１００質量％とした場合に０．５〜１０質量％が好ましい。この範囲であれば抗酸化性に特に優れた鉄供給剤を得ることができる。
更に、このＦｅＯ粉末を構成する粒子の形状は特に限定されないが、粒径が５０００μｍ以下であり、多種の粒径の粉末が混在したＦｅＯ粉末であり、更には、多孔性の粒子が含まれていてもよい。【００５６】
上記「鉄分を含有するダスト」（以下、単に「ダスト」ともいう）は鉄分を含有するもの（集塵粉など）である。この鉄分としては、酸化鉄、その他の鉄化合物及び金属鉄が挙げられる。これらは１種のみが含有されてもよく、２種以上が含有されてもよい。ダストに含有される鉄分量は特に限定されないが、通常、ダスト全体を１００質量％とした場合に金属鉄換算で３０質量％以上（より好ましくは３５〜９０質量％、更に好ましくは４０〜８０質量％）である。また、ダストには、鉄分以外にも他の成分が含有されてもよい。他の成分としてはＺｎ、Ｎｉ、Ｃｕ及びＭｎ等が挙げられる。これらは単体金属でもよく、酸化物等の化合物でもよい。更に、これらは１種のみが含有されてもよく、２種以上が含有されてもよい。
このダストの形状は特に限定されず、小片又は粉体と小片との混合物等であってもよいが、通常、粉体である。この粉体の平均粒径は特に限定されないが３〜１０μｍが好ましい。【００５７】
このダストとしては、鍛造工程で発生する鍛造ショット集塵粉（鍛造用ショット球を被加工用鉄系部材に打ち込む過程で集塵された粉末）、及び、製鋼工程で発生する各種ダスト｛鉄系部材等を各種炉で熔解して鉄系製品を製造する過程で防噴煙のために集塵された粉末（電気炉ダスト、高炉ダスト、転炉ダスト、キュポラダストなど）｝等が挙げられる。これらは１種のみを用いてもよく、２種以上を併用してもよい。特に塩素分を予め水洗除去（一部又は全部）したダストが好ましい。特にダストに含有される塩素分は０．５質量％以下（より好ましくは０．４質量％以下、更に好ましくは０．３質量％以下）が好ましい。【００５８】
上記「造粒品」は、ダスト、又はダストと還元剤とを含有する。この造粒品は、その後、真空加熱の際にＦｅ２Ｏ３、Ｆｅ３Ｏ４及びＦｅ（単体）からＦｅＯへ還元又は酸化が促進される。
造粒品を構成する粒子の形状は特に限定されず、球体、楕円体、半球体、立方体、直方体、円柱体及びブリケット等のいずれでもよい。更に、造粒品は緻密体でもよく、多孔質体であってもよい。またその粒径（球形であるときは直径、その他の形状であるときは最短寸法）は２５ｍｍ以下（より好ましくは１５ｍｍ以下、更に好ましくは１０ｍｍ以下、通常３ｍｍ以上）が好ましい。【００５９】
上記「還元剤」は、２価以上に酸化された鉄化合物を還元する成分である。還元剤としては、金属鉄、その混合物、カーボン、その混合物等を用いることができる。特に、鉄切削屑、鉄研磨屑、鉄粉、銑鉄及び鋼等に用いられる還元剤、各種廃材（タイヤ屑、木材廃材等）等が好ましい。これらは１種のみを用いてもよく、２種以上を併用してもよい。
還元剤の形状は特に限定されないが、ダストとの接触面積が大きいことが好ましいため粉末、顆粒及び小片等が好ましく、特に粉末が好ましい。更に平均粒径は２００μｍ以下（好ましくは１８０μｍ以下）が好ましい。
造粒品中の還元剤の含有量は特に限定されないが、ダストを１００質量部とした場合に１００質量部以下（より好ましくは９０質量部以下、更に好ましくは８０質量部以下、通常３０質量部以上）が好ましい。【００６０】
また、造粒品には、通常、バインダが含有される。バインダの種類は限定されないが、アルミナセメントが好ましい。その配合量は、ダスト、又はダストと還元剤との合計を１００質量部とした場合に３〜２０質量部（より好ましくは３〜１５質量部、更に好ましくは３〜１２質量部）が好ましい。この範囲では、造粒をスムーズに行うことができ、造粒品が脆化も抑制できる。【００６１】
上記「真空加熱」を行うことでＦｅＯ粉末中のＦｅＯ濃度を大きくできる。この真空加熱を行う際の真空度は特に限定されないが０．１〜１３．３ｋＰａ（より好ましくは２．６〜１３．３ｋＰａ、特に好ましくは４．０〜６．７ｋＰａ）が好ましい。この範囲では金属鉄の残留やＦｅＯがＦｅ３Ｏ４等へ酸化されることを効果的に抑制できる。尚、この真空雰囲気における酸素分圧を再現した不活性ガス下においても、この真空加熱に変えて同様に加熱することでＦｅＯ粉末を得ることができる。【００６２】
真空加熱を行う際の加熱温度（造粒品自体を測定した測定値）は６００〜１１００℃（より好ましくは８００〜９５０℃）が好ましい。但し、造粒品が還元剤を含有する場合は８００℃以上とすることが好ましい。この範囲では、ＦｅＯ含有量が特に高いＦｅＯ粉末が得られ、加熱過程でダストが溶融することも防止できる。
また、加熱時間は特に限定されないが３０分以上（より好ましくは３０分以上且つ６時間以内）が好ましい。
尚、ダストに酸化亜鉛等が含有される場合は、還元されて金属亜鉛となり、６００℃以上且つ１．５６ｋＰａ程度の真空下で蒸発して回収できる。これによりＦｅＯの純度を更に向上させることができる。【００６３】
造粒品の加熱は、通常、熱処理炉を用いてなされる。この熱処理炉は、少なくともヒータを備え、投入される造粒品を均一に加熱できるものであれば、特に限定されない。熱処理炉としては、例えば、ローラーハース炉及びロータリーキルン等が挙げられる。造粒品は、熱処理炉内を移動しながら、例えば、攪拌翼を備える攪拌手段等により粉末化される。この熱処理炉は、還元によって生成した金属亜鉛等を回収するための回収器を備えていてもよい。熱処理炉への造粒品の投入量は特に限定されないが、熱処理炉で加熱される造粒品全体への熱伝導を考慮し、炉床に散布された造粒品の平均高さが、通常、１００ｍｍ以下、特に８０ｍｍ以下、更に３０ｍｍ以下となる投入量であることが好ましい。【００６４】
上記「真空急冷」により真空加熱で生成された高温のＦｅＯ粉末を酸化させることなく冷却できる。この真空急冷の際の真空度は特に限定されないが１３．３ｋＰａ以下（より好ましくは６．７ｋＰａ以下、通常、５．３ｋＰａ以上）が好ましい。また、降温速度は特に限定されないが５〜１５０℃／分とすることが好ましい。この真空急冷では３００℃以下（より好ましくは２００℃以下、特に好ましくは１５０℃以下）に冷却することが好ましい。【００６５】
特にＦｅＯ含有量のより多いＦｅＯ粉末を得る目的においては、金属鉄を含有する造粒品を用いることが好ましい。金属鉄の含有量は、造粒品に含有される鉄分の全量を１００質量％とした場合に５質量％以上（より好ましくは５〜８５質量％、更に好ましくは８〜５０質量％）が好ましい。この造粒品を用いた場合には、例えば、鉄分全量に対するＦｅＯの含有量が８０質量％以上（更には８５質量％以上、特に９０質量％以上）のＦｅＯ粉末を得ることができる。【００６６】
上記のような金属鉄を含有する造粒品を構成するダスト｛下記（３）及び（４）｝及びダストと還元剤との組合せ｛下記（１）、（２）及び（５）｝としては（１）電気炉ダストと金属鉄（鉄粉等）との混合物、（２）高炉ダストと金属鉄（鉄粉等）との混合物、（３）転炉ダストのみ、（４）鍛造ショット集塵粉のみ、（５）鍛造ショット集塵粉と金属鉄（鉄粉等）との混合物等が挙げられる。これらは１種のみを用いてもよく、２種以上併用してもよい。
【実施例】
【００６７】
以下、本発明を実施例により具体的に説明する。
［１］ＦｅＯ粉末の製造
（１）電気炉ダストを用いたＦｅＯ粉末
Ｆｅ（３５．８質量％）、Ｚｎ（２２．７質量％）、Ｃ（５．９５質量％）、Ｃａ（２．９２質量％）、Ｍｎ（２．８９質量％）、Ｃｌ（２．８９質量％）及びＳｉ（２．１６質量％）等が含有され、平均粒径が１０μｍの電気炉ダスト（製鋼ダスト）４７．６質量％と、平均粒径が７５μｍの鉄粉４７．６質量％と、アルミナセメント４．８質量％とを用いて直径８ｍｍ且つ長さ約２０ｍｍの円柱形に造粒した。得られた造粒品を真空加熱槽（ローラーハース炉）で８００℃で３０分間、次いで８５０℃で３０分間、その後９００℃で１時間、各々真空加熱した。
次いで、真空急冷槽で降温速度２０℃／分で４００℃まで真空急冷し、更に、真空冷却槽内の雰囲気を窒素置換して、更に降温速度１３℃／分で２００℃まで冷却し、その後、室温にまで降温させてＦｅＯ粉末を得た。
尚、このＦｅＯ粉末に含有されるＦｅＯを、試薬ＦｅＯ粉末とシリコン粉末とを所定割合で混合してなる混合粉末を用いてＸ線回折法により予め作成した検量線により定量したところ、含有量は６５質量％であった。【００６８】
（２）鍛造ショット集塵粉を用いたＦｅＯ粉末（下記［４］及び［８］で使用）
Ｆｅ（８０．０質量％）、Ｚｎ（０．０２質量％）、Ｃａ（０．０１質量％）、Ｍｎ（０．０６質量％）及びＳｉ（０．０６質量％）等が含有され、平均粒径が１００μｍの鍛造ショット集塵粉８２％と、平均粒径が７５μｍの鉄粉１０％と、アルミナセメント５％と、ベントナイト３％とを用いて直径８ｍｍ且つ長さ約２０ｍｍの円柱形に造粒した。得られた造粒品を真空加熱槽（ローラーハース炉）により８００℃で３０分間、次いで８５０℃で３０分間、その後、９００℃で１時間、各々真空加熱した。
次いで、真空急冷槽で降温速度２０℃／分で４００℃まで真空急冷し、更に、真空冷却槽内の雰囲気を窒素置換して、更に降温速度１３℃／分で２００℃まで冷却し、その後、室温にまで降温させて直径１．８ｍｍの球形状粒子の集合体からなるＦｅＯ粉末を得た。
尚、このＦｅＯ粉末に含有されるＦｅＯを、試薬ＦｅＯ粉末とシリコン粉末とを所定割合で混合してなる混合粉末を用いてＸ線回折法により予め作成した検量線により定量したところ、含有量は９０質量％であった。【００６９】
［２］鉄供給剤の製造
（１）有機酸としてクエン酸を使用
クエン酸（純度９９％以上）１５．４ｋｇと水５．６ｋｇとを耐圧容器内で混合して、液内温度を８０℃まで徐々に昇温させた。そして、温度８０℃に達した時点で上記［１］（１）で得られたＦｅＯ粉末を３．３ｋｇ投入した。その後、４時間かけて液温を１３０℃まで昇温させた。そして、液温が１３０℃に達したところで容器内を約８ｋＰａまで減圧し、この状態を１００分間保持した。その結果、塊状の鉄供給剤１７ｋｇを得た。その後、塊状の鉄供給剤を粉砕機により粉砕して粉末状にした。【００７０】
（２）有機酸として酢酸を使用
酢酸（純度９９％以上）１２ｋｇと水５．６ｋｇとを耐圧容器内で混合して、液内温度を８０℃まで徐々に昇温させた。そして、温度８０℃に達した時点で上記［１］（１）で得られたＦｅＯ粉末を７．３ｋｇ投入した。その後、４時間かけて液温を１３０℃まで昇温させた。そして、液温が１３０℃に達したところで容器内を約８ｋＰａまで減圧し、この状態を１００分間保持した。その結果、塊状の鉄供給剤１７．５ｋｇを得た。その後、塊状の鉄供給剤を粉砕機により粉砕して粉末状にした。【００７１】
（３）有機酸として酒石酸を使用
酒石酸（純度９９％以上）１５ｋｇと水５．６ｋｇとを耐圧容器内で混合して、液内温度を８０℃まで徐々に昇温させた。そして、温度８０℃に達した時点で上記［１］（１）で得られたＦｅＯ粉末を７．３ｋｇ投入した。その後、４時間かけて液温を１３０℃まで昇温させた。そして、液温が１３０℃に達したところで容器内を約８ｋＰａまで減圧し、この状態を１００分間保持した。その結果、塊状の鉄供給剤２０ｋｇを得た。その後、塊状の鉄供給剤を粉砕機により粉砕して粉末状にした。【００７２】
（４）有機酸としてシュウ酸を使用
シュウ酸（純度９９％以上）１８ｋｇと水５．６ｋｇとを耐圧容器内で混合して、液内温度を８０℃まで徐々に昇温させた。そして、温度８０℃に達した時点で上記［１］（１）で得られたＦｅＯ粉末を７．３ｋｇ投入した。その後、４時間かけて液温を１３０℃まで昇温させた。そして、液温が１３０℃に達したところで容器内を約８ｋＰａまで減圧し、この状態を１００分間保持した。その結果、塊状の鉄供給剤２１ｋｇを得た。その後、塊状の鉄供給剤を粉砕機により粉砕して粉末状にした。【００７３】
［３］Ｆｅ２＋イオン濃度の測定
（１）Ｆｅ２＋イオン濃度
上記［２］（１）で得られた鉄供給剤を濃度１０ｇ／リットル（１．０質量％）となるように温度２０℃のイオン交換水に撹拌混合して溶解させた（およそ５分間撹拌）。その後、メンブランフィルター（孔径１μｍ）を用いて濾過し、その後、すぐに紫外・可視光分光光度計（株式会社島津製作所製、形式「ＵＶ１２４０」）に水質測定パックを装着して、得られた水溶液に含有されるＦｅ２＋イオンと総Ｆｅイオン量とを測定した（総Ｆｅイオン量からＦｅ２＋イオン量を差し引いた量をＦｅ３＋イオン量として換算）。更に、Ｆｅ２＋イオン濃度はＪＩＳ  Ｋ０１０２に基づくフェナントロリン吸光光度法により測定した。尚、この測定では常に直射日光の差し込まない室内において作業を行った。【００７４】
この測定の結果、Ｆｅ２＋イオン濃度は３８９ｍｇ／リットルであり、Ｆｅ３＋イオン濃度は１８６ｍｇ／リットルであり、Ｆｅ２＋イオンとＦｅ３＋イオンとの合計を１００質量％とした場合にＦｅ２＋イオンは６８質量％であった。即ち、得られる水溶液はＦｅ３＋イオン→Ｆｅ２＋イオンがＦｅ３＋イオンの２．１倍含有され、Ｆｅ２＋イオン濃度が高い水溶液が得られていることが分かる。【００７５】
（２）各鉄供給剤の各濃度におけるＦｅ２＋イオン濃度
上記（１）と同様にして、上記［２］（１）〜（４）で得られた有機酸が異なる４種類の鉄供給剤を表１に示す濃度に調製して各々の水溶液におけるＦｅ２＋イオン濃度を測定した。その結果を表１に示す。【００７６】
【表１】
2007013218.tif 000002
【００７７】
表１の結果より、シュウ酸は低濃度から高濃度までほとんどＦｅ２＋イオン濃度に変化が認められないことが分かる。また、酢酸は高濃度でＦｅ２＋イオン濃度が高いものの低濃度では他の有機酸に比べるとＦｅ２＋イオン濃度が小さいことが分かる。更に、クエン酸及び酒石酸は、いずれも上記の問題はないが、酒石酸に比べるとクエン酸は更に、いずれの濃度においても鉄供給剤の質量あたりのＦｅ２＋イオン濃度が高いことが分かる。即ち、最も効率よくＦｅ２＋イオンを供給できることが分かる。【００７８】
［４］抗酸化性の評価
（１）室内放置による抗酸化性
上記［２］（１）〜（３）で得られた有機酸が異なる３種類の鉄供給剤を用い、上記［３］と同様にして、各鉄供給剤の濃度が表２に示す値となるように調製した実験例１−１〜３−４の鉄供給剤水溶液を用意した。これらの各実験例の水溶液について上記［３］と同様にしてＦｅ２＋イオン濃度を測定し、その後、そのまま室内に放置し、表２に示す時間毎に同様にしてＦｅ２＋イオン濃度を測定した。その結果を表２に併記した。また、この表２のうちクエン酸を用いた実験例１−１〜１−４をグラフ化して図１に示した。【００７９】
また、５００ミリリットルの蒸留水に２．５ｇのアスコルビン酸を溶解させ、アスコルビン酸水溶液を作製した。その後、この水溶液に上記［１］（２）で得られたＦｅＯ粉末を１．０ｇ投入し、３０分間攪拌し、次いで、濾過し、挟雑物を除いた。その後、濾過後の水溶液から２０ミリリットルずつ分取し、それぞれ２個の容器に投入し、一方の容器中の水溶液を水酸化ナトリウム水溶液（実験例６−２）によりｐＨ６．０に調整した。ｐＨ調整をしていない他方のアスコルビン酸鉄水溶液（実験例６−１）のｐＨは３．４であった。これら２種類のアスコルビン酸鉄水溶液（実験例６−１及び６−２）についても同様にＦｅ２＋イオン濃度を測定し、併せてｐＨ測定（表２のＦｅ２＋イオン濃度の下に付記した）を行った。この結果を表２に併記した。【００８０】
表２の結果より、有機酸がこれらクエン酸、酒石酸、酢酸及びアスコルビン酸である場合には、いずれも鉄供給剤の濃度に関係なく、初期の濃度のからの変動が小さく抑制されており、優れた抗酸化性を有していることが分かる。即ち、例えば、図１に示すように、実験例１−１では初期値に対して８２．３％以上、実験例１−２では初期値に対して８１．９％以上、実験例１−３では初期値に対して８０．７％以上、実験例１−４では初期値に対して８７．３％以上と、いずれにおいても初期のＦｅ２＋濃度に対して８０％以上のイオン濃度が長期間にわたって保持されている。従って、優れた抗酸化性を有していることが分かる。また、実験例６−１及び６−２のアスコルビン酸を用いた鉄供給剤においてはｐＨ変動も小さく抑制されていることが分かる。【００８１】
【表２】
2007013218.tif 000003
【００８２】
（２）酸化加速試験による抗酸化性
上記［２］（１）〜（２）で得られた有機酸が異なる２種類の鉄供給剤を用い、上記［３］と同様にして得た実験例４｛鉄供給剤濃度１０ｇ／リットル（０．１質量％）｝及び実験例５｛鉄供給剤濃度５ｇ／リットル（０．５質量％）｝の各々水溶液について、酸化加速試験を行った。即ち、エアーポンプを用いて実験例５及び６の各水溶液（２００ミリリットル）内に毎分０．６リットルの空気を送り込んでバブリングし、表３に示す時間毎に上記［３］と同様にＦｅ２＋イオン濃度を測定した。その結果を表３に併記した。また、この表３をグラフ化して図２に示した。【００８３】
【表３】
2007013218.tif 000004
【００８４】
表３及び図２より、有機酸がクエン酸である場合には、酸化加速試験においても濃度変動が小さく抑制されており、優れた抗酸化性を有していることが分かる。特に、濃度が１．０質量％の実験例４では初期値に対して２８８時間後（１２日後）にも７７％のＦｅ２＋濃度を保持していることが分かる。【００８５】
［５］紫外線照射による評価
上記［２］（１）で得られた鉄供給剤を用い、上記［３］と同様にして実験例６｛鉄供給剤濃度６ｇ／リットル（０．６質量％）｝の水溶液を得た。得られた実験例６の水溶液の調製直後のＦｅイオン濃度は、全Ｆｅイオン濃度が８２４ｍｇ／リットルであり、このうちＦｅ２＋イオン濃度が５３４ｍｇ／リットルであった。
その後、この実験例６の水溶液９０リットルに、７２×１０４μｗ・ｓ／ｃｍ２の紫外線（波長２５３ｎｍ）を１８時間照射した。得られた紫外線照射した実験例６の水溶液の照射直後のＦｅイオン濃度は、全Ｆｅイオン濃度が８２４ｍｇ／リットルであり、このうちＦｅ２＋イオン濃度が８１０ｍｇ／リットルであった。また、その後、実験例６の紫外線照射後の水溶液を暗所で保存したところ、２１日後には、調製直後のＦｅ２＋イオン濃度に回復されていた。【００８６】
この結果から、紫外線照射によっても酸化されず、むしろＦｅ３＋イオンがＦｅ２＋イオンへ変換される反応が進んでいることが分かる。従って、従来の無機化合物を主成分とするＦｅ２＋イオン溶液と異なり、太陽光や紫外線による酸化劣化の問題がなく、保存安定性にも優れていることが分かる。【００８７】
［６］質量分析による評価
上記［２］（１）で得られた鉄供給剤を用い、上記［３］と同様にして実験例７｛鉄供給剤濃度１０ｇ／リットル（１．０質量％）｝の水溶液を得た。得られた実験例７の水溶液の調製直後のＦｅイオン濃度は、全Ｆｅイオン濃度が４８６ｍｇ／リットルであり、このうちＦｅ２＋イオン濃度が３３０ｍｇ／リットルであった。
その後、この実験例７の水溶液をメタノールで１０倍量に希釈した。この希釈液に含まれる物質についてエレクトロスプレーイオン化質量分析法（ＥＳＩＭＳ）を用いて質量分析を行った。測定装置にはＭｉｃｒｏｍａｓｓ製の形式「Ｑ−ＴＯＦ」を用い、イオン化法にはエレクトロスプレーイオン化法（ＥＳＩ）を用いた。更に、イオン化モードは正イオンモード、キャピラリー電圧は３０００Ｖ、コーン電圧は２０Ｖ、脱溶媒温度は１２０℃で測定を行った。この結果得られたチャートを図３に示す。【００８８】
更に、得られたチャートのうちの質量４３９のピークについて、Ａｒガスを衝突（Ｃｏｌｌｉｓｉｏｎ  Ｅｎｅｒｇｙ：１２０ｅＶ）させて質量分析を行ったところ、質量５５．９にピークを生じた。この結果、質量４３９のピークを構成する化合物には、Ｆｅが含有されることが分かった。この結果得られたチャートを図４に示す。
また、比較試験の結果として、クエン酸鉄（III）（和光純薬製、ＦｅＣ６Ｈ５Ｏ７、全Ｆｅイオン濃度５８４ｍｇ／リットル、Ｆｅ２＋イオン濃度１４２ｍｇ／リットル）の同様な溶液を測定して得られたチャートと、無水クエン酸（和光純薬製、Ｃ６Ｈ８Ｏ７）の同様な溶液を測定して得られたチャートと、を図３に示した。【００８９】
図３及び図４の結果から、無水クエン酸によるチャートから、実験例７によるチャートに認められる質量２１５（［Ｃ６Ｈ８Ｏ７＋Ｎａ］＋）及び質量４０７（［２（Ｃ６Ｈ８Ｏ７）＋Ｎａ］＋）のピークは、クエン酸に由来するものであると考えられる。
また、質量４３９の再分析の結果から質量４３９のピークを構成する化合物にはＦｅが含有されることが分かる。このＦｅに相当する質量を差し引くとクエン酸２つ分の質量となり、質量４３９のピークはＦｅイオンに対してクエン酸及び／又はクエン酸イオンが２つ配位した二量体錯体によるものであると考えられる。同様に、質量６３１のピークはＦｅイオンに対してクエン酸及び／又はクエン酸イオンが３つ配位した三量体錯体によるものであると考えられ、質量８２３のピークはＦｅイオンに対してクエン酸及び／又はクエン酸イオンが４つ配位した四量体錯体によるものであると考えられる。【００９０】
更に、クエン酸鉄（III）を溶解した水溶液（全Ｆｅイオン濃度５８４ｍｇ／リットル、Ｆｅ２＋イオン濃度１４２ｍｇ／リットル）と比べると、質量４３９及び質量６３１のピークが小さく相対的な含有量が少ないことが予測される。
これらの結果を総合すると、本発明の鉄供給剤には、クエン酸鉄（III）水溶液に比べてより多くの二量体錯体及び三量体錯体が特異的に含有され、この結果、多量のＦｅ２＋イオンを生じ、且つ高い抗酸化性を有し、更には、紫外線に対して安定であり、むしろＦｅ２＋イオンの増加が認められる要因であると考えられる。【００９１】
［７］植物用鉄供給剤（液）の評価
（１）植物用鉄供給液（灌水溶液として使用）の調製
上記［３］と同様にして鉄供給剤が濃度１０ｇ／リットル（１．０質量％）で含有された水溶液を得た。この水溶液を１０００倍量に水で希釈して、灌水溶液（植物用鉄供給液、本発明品−実験例８）を得た。得られた灌水溶液（実験例８）中の全Ｆｅイオン濃度は０．５ｍｇ／リットルであり、このうちＦｅ２＋イオン濃度は０．３ｍｇ／リットルである。
比較のために、市販のＦｅ２＋イオンを含む水溶液（メネデール株式会社製、品名「植物活力素メネデール」、硫酸第一鉄を含む水溶液）を１００倍に希釈して灌水溶液（参考例１）を得た。得られた灌水溶液中の全Ｆｅイオン濃度は０．４ｍｇ／リットルであり、このうちＦｅ２＋イオン濃度は０．４ｍｇ／リットルである。【００９２】
（２）実験用栽培区の調製
実験用土として市販の育苗用培土を、縦３０ｃｍ×横２８ｃｍ×深さ４ｃｍのプラスチック容器に深さ４ｃｍに敷き詰めて実験用栽培区を形成した。【００９３】
（３）播種、灌水、生育
４月１日に、上記実験用栽培区の各々に早咲コスモス、バナナピーマン、スプレー菊及び終日咲松葉ボタンの４種類の種を各々面積割合が均等になるように３０ｇずつ撒いて上記各々の灌水溶液を１リットルずつジョウロで均等にかかるように灌水した。その後、上記各実験用栽培区に、毎日午前８時、及び午後５時の２回、上記各々の灌水溶液（実験例８及び参考例１）を１リットルずつジョウロで均等にかかるように灌水し続けた。【００９４】
（４）結果
（ｉ−１）早咲コスモス（実験例８の灌水溶液を使用）
４月６日に発芽を確認した。４月１３日にこの栽培区をデジタル撮影して得られた画像による説明図を図５に示した。更に、４月２０日にこの栽培区をデジタル撮影して得られた画像による説明図を図６に示した。
（ｉ−２）早咲コスモス（参考例１の灌水溶液を使用）
４月８日に発芽を確認した。４月１３日にこの栽培区をデジタル撮影して得られた画像による説明図を図７に示した。更に、４月２０日にこの栽培区をデジタル撮影して得られた画像による説明図を図８に示した。
上記結果から、実験例８を用いた栽培区では発芽が早い。更に、図５と図７と比較すると参考例１を用いた栽培区では本葉が出始めた段階であるのに対して、実験例８を用いた栽培区では本葉が既に大きく生育し始めており、その後の生育も早いことが分かる。【００９５】
（ｉｉ−１）バナナピーマン（実験例８の灌水溶液を使用）
４月６日に発芽を確認した。４月１３日にこの栽培区をデジタル撮影して得られた画像による説明図を図９に示した。
（ｉｉ−２）バナナピーマン（参考例１の灌水溶液を使用）
４月８日に発芽を確認した。４月１６日にこの栽培区をデジタル撮影して得られた画像による説明図を図１０に示した。
上記結果から、実験例８を用いた栽培区では発芽が早いことが分かる。また、その後の生育も実験例８を用いた方が早かった。【００９６】
（ｉｉｉ−１）スプレー菊（実験例８の灌水溶液を使用）
４月１３日に発芽を確認した。４月１３日にこの栽培区をデジタル撮影して得られた画像による説明図を図１１に示した。
（ｉｉｉ−２）スプレー菊（参考例１の灌水溶液を使用）
４月１６日に発芽を確認した。４月１３日にこの栽培区をデジタル撮影して得られた画像による説明図を図１２に示した。
上記結果から、実験例８を用いた栽培区では発芽が早いことが分かる。また、その後の生育も実験例８を用いた方が早かった。【００９７】
（ｉｖ−１）終日咲松葉ボタン（実験例８の灌水溶液を使用）
４月１３日に発芽を確認した。４月１３日にこの栽培区をデジタル撮影して得られた画像による説明図を図１３に示した。
（ｉｖ−２）終日咲松葉ボタン（参考例１の灌水溶液を使用）
４月１６日に発芽を確認した。４月１６日にこの栽培区をデジタル撮影して得られた画像による説明図を図１４に示した。
上記結果から、実験例８を用いた栽培区では発芽が早いことが分かる。また、発芽本数も多かった。【００９８】
［８］植物用鉄供給剤をイネの育苗に用いた場合の評価
（１）植物用鉄供給剤（水溶液を乾固品、実験例９）
無水クエン酸（純度９９．８％）８００ｇと水２リットルとをステンレス鋼製ビーカーに投入し、室温（２０℃）で攪拌し、無水クエン酸を水に溶解させた。その後、上記［１］（２）で得られたＦｅＯ粉末を１００ｇ投入し、更に３０分間攪拌を継続した。次いで、この液体を濾過（濾紙を使用）して得られた濾液を９０℃に調温された乾燥機で７２時間乾燥させてペースト状物とし、更に、室温まで冷却して塊状物とした。得られた塊状物を乳鉢で粉砕し、次いで、目開き１．０ｍｍの篩を通過させ、粒径１．０ｍｍ以下の植物用鉄供給剤（実験例９）を得た。【００９９】
（２）植物用鉄供給剤（泥炭を含有、実験例１０）の製造
上記［１］（２）で得られたＦｅＯ粉末と、無水クエン酸（純度９９．８％以上）と、泥炭加工土壌改良剤（日本肥糧株式会社製、商品名「くみあいハイフミン特号Ａ」）とを、７．５質量％：１０．０質量％：８２．５質量％の割合で混合した後、直径３ｍｍ且つ長さ約６ｍｍの円柱形に造粒して、泥炭を含有する植物用鉄供給剤（実験例１０）を得た。【０１００】
（３）イネの育苗
イネ（品種；日本晴れ）の種子を２日間、ティッシュペーパーを敷いたシャーレを室温湿潤として催芽させた。その後、各栽培用ポットに下記育苗用培土を投入し、上記催芽させたイネを１ポット当たり２０粒ずつ直播きした（１月１５日播種）。播種に際してはイネの種子を培土の表面から約０．５ｃｍの深さに埋め込んだ。各栽培用ポットを人工気象器内に置き、下記育苗条件下においてイネを３月１０日まで育苗して、植物用鉄供給剤の効果を評価した。【０１０１】
（４）使用した育苗用培土
参考例２；貝化石土壌（ＣａＣＯ３を約７０質量％含有、以下同様）３００ｍＬに対して、肥料（チッソ旭肥料社製、商品名「ロングトータル７０」、以下同様）１ｇを配合した土を育苗用培土とした。
実験例９−１；上記貝化石土壌３００ｍＬに上記肥料１ｇと、実験例９の植物用鉄供給剤０．１ｇとを配合した土を育苗用培土とした。
実験例９−２；上記貝化石土壌３００ｍＬに上記肥料１ｇと、実験例９の植物用鉄供給剤１．０ｇとを配合した土を育苗用培土とした。
実験例１０−１；上記貝化石土壌３００ｍＬに上記肥料１ｇと、実験例１０の植物用鉄供給剤１．０ｇとを配合した土を育苗用培土とした。
実験例１０−２；上記貝化石土壌３００ｍＬに上記肥料１ｇと、実験例１０の植物用鉄供給剤２．０ｇとを配合した土を育苗用培土とした。【０１０２】
（５）育苗条件
人工気象器（日本医科器械製作所製、型式「ＬＨ−１００Ｓ」）を用い、日照を１４時間（照度は１５００ルクス、温度は２５℃）、夜間を１０時間（温度は２０℃）に調整して運転した。また、灌水は、当初各ポットに対して５０ｍｌの蒸留水を添加し、育苗期間を通じて毎日各ポット全体の質量が４００ｇに維持されるように灌水を行った。更に、生育期間を通じて各ポットを毎日ランダムに位置換えし、照明（日照）が均等に照射されるようにした。【０１０３】
上記育苗を終えた３月１０日に、各ポットのそれぞれ２０本の草丈を測定し、その平均値を算出した。更に、ＳＰＡＤ値（葉緑素量の指標である緑色濃度）を、葉緑素計（ミノルタ株式会社製、型式「ＳＰＡＤ−５０２」）を用いて測定した。次いで、各ポットから苗を取り出し、根の土をふるい、デジタル撮影した（得られた画像による説明図を図１５に示した）。その後、７日間乾燥させ、更に根の土のほぼ全量をふるい落とし、次いで、地上部乾物重と根部乾物重（根乾物重と籾重との合計）とを測定した。この結果を表４に示した。
尚、苗の草丈とＳＰＡＤ値については、各々のポットのそれぞれ２０本の苗の平均値と標準偏差とを記載した。【０１０４】
【表４】
2007013218.tif 000005
【０１０５】
（６）評価結果
表４及び図１５〜１７の結果より、肥料は与えたが植物用鉄供給剤を与えなかった参考例２による苗は、草丈が１５．９ｃｍ、ＳＰＡＤ値が１３．０、地上部乾物重が０．３８ｇ、根部乾物重が０．３１ｇという結果であった。
これに対して、０．１ｇの実験例９の植物用鉄供給剤を与えた実験例９−１では、僅かな配合量であるにも関わらず、アルカリ土壌内においても植物鉄供給剤を配合した効果が認められた。即ち、参考例２に対して、草丈及びＳＰＡＤ値が１．５倍、地上部乾物重が２．６倍、根部乾物重が１．７倍であり、いずれも参考例２よりも優れていることが分かる。
更に、植物用鉄供給剤の配合量を実験例９−１に対して１０倍量に増量した実験例９−２では、その増量効果が認められた。即ち、実験例９−１に対して、草丈は１．１倍と変化が小さいが、ＳＰＡＤ値は１．４倍、地上部乾物重が１．４倍、根部乾物重が２．４倍であった。また、実験例９−２では、草丈及びＳＰＡＤ値の標準偏差が大きく、鉄供給量の閾値を示している可能性がある。このため、より多くの植物用鉄供給剤を配合した方がよいものと考えられる。【０１０６】
また、１．０ｇの実験例１０の植物用鉄供給剤を与えた実験例１０−１についても、アルカリ土壌内においても植物鉄供給剤を配合した効果が認められた。即ち、参考例２に対して、草丈が１．７倍、ＳＰＡＤ値が２．１倍、地上部乾物重が２．９倍、根部乾物重が２．８倍であり、いずれも参考例２よりも優れていることが分かる。
更に、植物用鉄供給剤の配合量を実験例１０−１に対して２倍量に増量した実験例１０−２では、実験例１０−１に対して、草丈及びＳＰＡＤ値は１．１倍、地上部乾物重は０．６５倍、根部乾物重は０．７７倍であった。このように実験例１０−１と実験例１０−２を比較した場合の明確な差異は認められ難いが、これは生分解性増量剤を含有することによる遅効性効果が現れているためと考えられる。即ち、実験例９の植物用鉄供給剤は即効性を有しているのに対して、実験例１０の植物用鉄供給剤は遅効性を有していることが分かる。従って、より長期間の育苗を行うことで差異が認められるようになるものと考えられる。
【産業上の利用可能性】
【０１０７】
本発明の鉄供給剤は、農林水産分野において広く利用される。即ち、例えば、農産物の生産、園芸植物の生産、公園及びゴルフ場の製造・保持、森林保持、家畜飼育、魚介類の養殖等に幅広く利用される。本発明の植物用鉄供給水溶液及び植物用鉄供給剤は、農林分野において広く利用される。即ち、例えば、農産物の生産、水耕栽培、園芸植物の生産、公園及びゴルフ場の製造・保持、森林保持等に広く利用される。特に各種農産物の生産分野において植物成長促進剤として有用である。更に、世界各地の不毛の土地での植物の成長による食料問題の解決、及び二酸化炭素の吸収促進による地球環境の改善等に利用することもできる。
【図１】
2007013218.tif 000006
【図２】
2007013218.tif 000007
【図３】
2007013218.tif 000008
【図４】
2007013218.tif 000009
【図５】
2007013218.tif 000010
【図６】
2007013218.tif 000011
【図７】
2007013218.tif 000012
【図８】
2007013218.tif 000013
【図９】
2007013218.tif 000014
【図１０】
2007013218.tif 000015
【図１１】
2007013218.tif 000016
【図１２】
2007013218.tif 000017
【図１３】
2007013218.tif 000018
【図１４】
2007013218.tif 000019
【図１５】
2007013218.tif 000020
【図１６】
2007013218.tif 000021
【図１７】
2007013218.tif 000022
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
クエン酸粉末と、ＦｅＯ粉末と、水とを含む混合物を加熱して、該クエン酸及びＦｅＯが溶解されて得られた水溶液からなり、
Ｆｅ２＋イオンとＦｅ３＋イオンとを含有し、総Ｆｅイオン量を１００質量％とした場合に、該Ｆｅ２＋イオンが５０〜９０質量％であることを特徴とする植物用鉄供給剤。
【請求項２】
（削除）
【請求項３】
１６８時間静置した後に該水溶液内に認められるＦｅ２＋イオン濃度が、測定開始直後に認められるＦｅ２＋イオン濃度の７５％以上である請求項１に記載の植物用鉄供給剤。
【請求項４】
（削除）
【請求項５】
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する請求項３に記載の植物用鉄供給剤。
【請求項６】
（削除）
【請求項７】
（削除）
【請求項８】
（削除）
【請求項９】
（削除）
【請求項１０】
クエン酸粉末と、ＦｅＯ粉末と、水とを含む混合物を加熱して、該クエン酸及びＦｅＯが溶解されて得られた水溶液から水を除去してなり、
本植物用鉄供給剤を溶解させてなる水溶液は、Ｆｅ２＋イオンとＦｅ３＋イオンとを含有し、総Ｆｅイオン量を１００質量％とした場合に、該Ｆｅ２＋イオンが５０〜９０質量％であることを特徴とする植物用鉄供給剤。
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
（削除）
【請求項２５】
（削除）
【請求項２６】
（削除）
【請求項２７】
クエン酸とＦｅＯと泥炭とを含有することを特徴とする植物用鉄供給剤。
【請求項２８】
（削除）
【請求項２９】
（削除）
【請求項３０】
請求項１に記載の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程を備えることを特徴とする植物用鉄供給剤の製造方法。
【請求項３１】
請求項１０に記載の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程と、
上記水溶液から水を除去する乾燥工程と、を備えることを特徴とする植物用鉄供給剤の製造方法。
【請求項３２】
（削除）
【請求項３３】
（削除）
【請求項３４】
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有する請求項５に記載の植物用鉄供給剤。
【請求項３５】
１６８時間静置した後に該水溶液内に認められるＦｅ２＋イオン濃度が、測定開始直後に認められるＦｅ２＋イオン濃度の７５％以上であり、
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有し、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上である請求項１に記載の植物用鉄供給剤。
【請求項３６】
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有する請求項３０に記載の植物用鉄供給剤の製造方法。
【請求項３７】
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上であり、
上記造粒品の粒径は２５ｍｍ以下であり、
上記真空加熱における真空度は０．１〜１３．３ＫＰａであり且つ加熱温度は６００〜１１００℃であり、
上記真空急冷における真空度は５．３〜１３．３ＫＰａであり、３００℃以下の温度まで降温速度５〜１５０℃／分で冷却するものである請求項３０に記載の植物用鉄供給剤の製造方法。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
クエン酸粉末と、ＦｅＯ粉末と、水とを含む混合物を加熱して、該クエン酸及びＦｅＯが溶解されて得られた水溶液からなり、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
Ｆｅ２＋イオンとＦｅ３＋イオンとを含有し、総Ｆｅイオン量を１００質量％とした場合に、該Ｆｅ２＋イオンが５０〜９０質量％であることを特徴とする植物用鉄供給剤。
【請求項２】
１６８時間静置した後に該水溶液内に認められるＦｅ２＋イオン濃度が、測定開始直後に認められるＦｅ２＋イオン濃度の７５％以上である請求項１に記載の植物用鉄供給剤。
【請求項３】
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する請求項２に記載の植物用鉄供給剤。
【請求項４】
１６８時間静置した後に該水溶液内に認められるＦｅ２＋イオン濃度が、測定開始直後に認められるＦｅ２＋イオン濃度の７５％以上であり、
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有し、
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上である請求項１に記載の植物用鉄供給剤。
【請求項５】
クエン酸粉末と、ＦｅＯ粉末と、水とを含む混合物を加熱して、該クエン酸及びＦｅＯが溶解されて得られた水溶液から水を除去してなり、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
本植物用鉄供給剤を溶解させてなる水溶液は、Ｆｅ２＋イオンとＦｅ３＋イオンとを含有し、総Ｆｅイオン量を１００質量％とした場合に、該Ｆｅ２＋イオンが５０〜９０質量％であることを特徴とする植物用鉄供給剤。
【請求項６】
本植物用鉄供給剤を溶解させてなる水溶液は、１６８時間静置した後に該水溶液内に認められるＦｅ２＋イオン濃度が、測定開始直後に認められるＦｅ２＋イオン濃度の７５％以上であり、
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有し、
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上である請求項５に記載の植物用鉄供給剤。
【請求項７】
クエン酸粉末とＦｅＯ粉末と泥炭とを含有し、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする植物用鉄供給剤。
【請求項８】
請求項１に記載の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程を備え、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする植物用鉄供給剤の製造方法。
【請求項９】
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上であり、
上記造粒品の粒径は２５ｍｍ以下であり、
上記真空加熱における真空度は０．１〜１３．３ＫＰａであり且つ加熱温度は６００〜１１００℃であり、
上記真空急冷における真空度は５．３〜１３．３ＫＰａであり、３００℃以下の温度まで降温速度５〜１５０℃／分で冷却するものである請求項８に記載の植物用鉄供給剤の製造方法。
【請求項１０】
請求項５に記載の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程と、
上記水溶液から水を除去する乾燥工程と、を備え、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする植物用鉄供給剤の製造方法。
【請求項１１】
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上であり、
上記造粒品の粒径は２５ｍｍ以下であり、
上記真空加熱における真空度は０．１〜１３．３ＫＰａであり且つ加熱温度は６００〜１１００℃であり、
上記真空急冷における真空度は５．３〜１３．３ＫＰａであり、３００℃以下の温度まで降温速度５〜１５０℃／分で冷却するものである請求項１０に記載の植物用鉄供給剤の製造方法。
【手続補正３】
【補正対象書類名】明細書
【補正対象項目名】０００１
【補正方法】変更
【補正の内容】
【０００１】
本発明は植物用鉄供給剤及びその製造方法に関する。更に詳しくは、水溶液状態で高いＦｅ２＋イオン濃度を有し、Ｆｅ２＋イオンの酸化が抑制された植物用鉄供給剤及びその製造方法に関する。
【手続補正４】
【補正対象書類名】明細書
【補正対象項目名】０００５
【補正方法】変更
【補正の内容】
【０００５】
本発明は、上記の従来の問題を解決するものであり、水溶液状態で高いＦｅ２＋イオン濃度を有し、Ｆｅ２＋イオンの酸化が抑制された植物用鉄供給剤及びその製造方法を提供することを目的とする。
【手続補正５】
【補正対象書類名】明細書
【補正対象項目名】０００７
【補正方法】変更
【補正の内容】
【０００７】
本発明は以下に示す通りである。
（１）クエン酸粉末と、ＦｅＯ粉末と、水とを含む混合物を加熱して、該クエン酸及びＦｅＯが溶解されて得られた水溶液からなり、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
Ｆｅ２＋イオンとＦｅ３＋イオンとを含有し、総Ｆｅイオン量を１００質量％とした場合に、該Ｆｅ２＋イオンが５０〜９０質量％であることを特徴とする植物用鉄供給剤（以下、「第１発明の植物用鉄供給剤」という）。
（２）１６８時間静置した後に該水溶液内に認められるＦｅ２＋イオン濃度が、測定開始直後に認められるＦｅ２＋イオン濃度の７５％以上である上記（１）に記載の植物用鉄供給剤。
（３）１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有する上記（２）に記載の植物用鉄供給剤。
（４）１６８時間静置した後に該水溶液内に認められるＦｅ２＋イオン濃度が、測定開始直後に認められるＦｅ２＋イオン濃度の７５％以上であり、
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有し、
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上である上記（１）に記載の植物用鉄供給剤。
（５）クエン酸粉末と、ＦｅＯ粉末と、水とを含む混合物を加熱して、該クエン酸及びＦｅＯが溶解されて得られた水溶液から水を除去してなり、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
本植物用鉄供給剤を溶解させてなる水溶液は、Ｆｅ２＋イオンとＦｅ３＋イオンとを含有し、総Ｆｅイオン量を１００質量％とした場合に、該Ｆｅ２＋イオンが５０〜９０質量％であることを特徴とする植物用鉄供給剤（以下、「第２発明の植物用鉄供給剤」という）。
（６）本植物用鉄供給剤を溶解させてなる水溶液は、１６８時間静置した後に該水溶液内に認められるＦｅ２＋イオン濃度が、測定開始直後に認められるＦｅ２＋イオン濃度の７５％以上であり、
１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、を含有し、
上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上である上記（５）に記載の植物用鉄供給剤。
（７）クエン酸粉末とＦｅＯ粉末と泥炭とを含有し、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする植物用鉄供給剤（以下、「第３発明の植物用鉄供給剤」という）。
（８）上記（１）に記載の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程を備え、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする植物用鉄供給剤の製造方法（以下、「第４発明の植物用鉄供給剤の製造方法」という）。
（９）上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上であり、
上記造粒品の粒径は２５ｍｍ以下であり、
上記真空加熱における真空度は０．１〜１３．３ＫＰａであり且つ加熱温度は６００〜１１００℃であり、
上記真空急冷における真空度は５．３〜１３．３ＫＰａであり、３００℃以下の温度まで降温速度５〜１５０℃／分で冷却するものである上記（８）に記載の植物用鉄供給剤の製造方法。
（１０）上記（５）に記載の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程と、
上記水溶液から水を除去する乾燥工程と、を備え、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする植物用鉄供給剤の製造方法（以下、「第５発明の植物用鉄供給剤の製造方法」という）。
（１１）上記混合物は、クエン酸粉末と、ＦｅＯ粉末と、水とを、質量比６０〜９０：７〜２８：３〜２０の割合で含み、
上記ＦｅＯ粉末は、鉄分を含有するダストを造粒してなる造粒品、及び／又は鉄分を含有するダストと金属鉄とを造粒してなる造粒品、を真空加熱したのち真空急冷して得られたＦｅＯ粉末であり、
上記鉄分を含有するダストに含有される鉄分量は、ダスト全体を１００質量％とした場合に金属鉄換算で３０質量％以上であり、
上記造粒品の粒径は２５ｍｍ以下であり、
上記真空加熱における真空度は０．１〜１３．３ＫＰａであり且つ加熱温度は６００〜１１００℃であり、
上記真空急冷における真空度は５．３〜１３．３ＫＰａであり、３００℃以下の温度まで降温速度５〜１５０℃／分で冷却するものである上記（１０）に記載の植物用鉄供給剤の製造方法。
【手続補正６】
【補正対象書類名】明細書
【補正対象項目名】０００８
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
【図１】実験例１−１〜１−４の鉄供給剤を溶解した水溶液を放置した経過時間とＦｅ２＋イオン濃度のとの相関を示すグラフである。
【図２】実験例５及び６の鉄供給剤を溶解した水溶液に対して酸化加速試験を行った際の経過時間とＦｅ２＋イオン濃度との相関を示すグラフである。
【図３】質量分析によるチャートであり、このうち上段が実験例７の鉄供給剤を溶解した水溶液であり、中段がクエン酸鉄（III）であり、下段が無水クエン酸である。
【図４】図３の上段の実験例７の鉄供給剤のチャートにおける質量４３９のピークについて、更にＡｒガスを衝突させて得られたチャートである。
【図５】本発明品（実験例８）を灌水した早咲コスモスの説明図である。
【図６】本発明品（実験例８）を灌水した早咲コスモスの説明図である。
【図７】参考品（参考例１）を灌水した早咲コスモスの説明図である。
【図８】参考品（参考例１）を灌水した早咲コスモスの説明図である。
【図９】本発明品（実験例８）を灌水したバナナピーマンの説明図である。
【図１０】参考品（参考例１）を灌水したバナナピーマンの説明図である。
【図１１】本発明品（実験例８）を灌水したスプレー菊の説明図である。
【図１２】参考品（参考例１）を灌水したスプレー菊の説明図である。
【図１３】本発明品（実験例８）を灌水した終日咲松葉ボタンの説明図である。
【図１４】参考品（参考例１）を灌水した終日咲松葉ボタンの説明図である。
【図１５】本発明品（実験例９及び１０）の植物用鉄供給剤を含む育苗用培土で育てたイネ苗と、これを含まない育苗用培土（参考例２）で育てたイネ苗との育成の様子を比較した説明図である。
【図１６】本発明品（実験例９−１及び９−２）の植物用鉄供給剤を含む育苗用培土で育てたイネ苗と、これを含まない育苗用培土（参考例２）で育てたイネ苗との育成の様子を比較した説明図である。
【図１７】本発明品（実験例１０−１及び１０−２）の植物用鉄供給剤を含む育苗用培土で育てたイネ苗と、これを含まない育苗用培土（参考例２）で育てたイネ苗との育成の様子を比較した説明図である。
【手続補正１１】
【補正対象書類名】明細書
【補正対象項目名】００１６
【補正方法】変更
【補正の内容】
【００１６】
以下、本発明を詳細に説明する。
［１］鉄供給剤
第１の鉄供給剤は、カルボキシル基及び／又はヒドロキシル基を備える有機酸と、ＦｅＯと、が溶解されて得られた水溶液からなることを特徴とする。
第２の鉄供給剤は、カルボキシル基及び／又はヒドロキシル基を備える有機酸と、ＦｅＯと、が溶解されて得られた水溶液から水を除去してなることを特徴とする。即ち、本他の鉄供給剤は、上記本鉄供給剤から水を除去して得られる。
第３の鉄供給剤は、カルボキシル基及び／又はヒドロキシル基を備える有機酸とＦｅＯとを含有することを特徴とする。
【手続補正１２】
【補正対象書類名】明細書
【補正対象項目名】００１７
【補正方法】変更
【補正の内容】
【００１７】
（１）第１の鉄供給剤
上記「有機酸」は、カルボキシル基及び／又はヒドロキシル基を備える酸である。この有機酸としては、カルボキシル基を有する有機酸としてはクエン酸（無水クエン酸を含む）、酢酸、酒石酸及びシュウ酸が挙げられる。ヒドロキシル基を有する有機酸としてはアスコルビン酸等が挙げられる。また、カルボキシル基とヒドロキシル基との両方を有する有機酸としては、クエン酸と酒石酸とが挙げられる。これらは１種のみを用いてもよく、２種以上を併用してもよい。また、これらのなかでも、安定性に優れるためクエン酸、酢酸、酒石酸及びシュウ酸が好ましい。更に、有機酸とＦｅＯとを含有する水溶液を調製した場合に、有機酸濃度に対するＦｅ２＋イオン濃度が高いためクエン酸、酢酸及び酒石酸が好ましい。また、これらのなかでも、刺激臭がなく、また有機酸とＦｅＯとを含有する水溶液を調製した場合に、有機酸濃度に対するＦｅ２＋イオン濃度が特に高いためクエン酸が最も好ましい。
【手続補正１３】
【補正対象書類名】明細書
【補正対象項目名】００２２
【補正方法】変更
【補正の内容】
【００２２】
第１の鉄供給剤は、防黴のために木酢液を含有させることができる。木酢液を含有させる場合、木酢液の含有量は鉄供給剤全体の１０質量％以下（通常、１質量％以上）が好ましい。更に、同様な目的で予め紫外線照射を行うことができる。紫外線照射条件等は特に限定されないが、波長２００〜３８０ｎｍの紫外線を用いることが好ましい。また、照射を行う場合には７２×１０４μｗ・ｓ／ｃｍ２以上を照射することが好ましい。更に、保存の際には低温で保存することが好ましい。その温度は特に限定されないが１５℃以下が好ましい。
第１の鉄供給剤の性質については後述する。
【手続補正１４】
【補正対象書類名】明細書
【補正対象項目名】００２３
【補正方法】変更
【補正の内容】
【００２３】
（２）第２の鉄供給剤
一方、第２の鉄供給剤は、上記水溶液から水を除去して得られる。
上記「除去」は、水溶液から水の一部又は全部を除去する作業を意味するが、通常、第１の鉄供給剤全体に対する水分量は９０質量％以下である。特に固形物では１０質量％以下（好ましくは５質量％以下）であり、ペースト状物では６０〜９０質量％（好ましくは６５〜８５質量％）である。第２の鉄供給剤は、水溶液から実質的に全部の水が除去されて固形物であってもよく、水溶液から一部の水が除去されたペースト状物であってもよいが、これらのうちでは固形物が好ましい。
また、この除去の方法は特に限定されず、減圧加熱乾燥、常圧加熱乾燥、非加熱減圧乾燥、及び凍結乾燥等の手段を用いることができる。これらのなかでは、減圧加熱乾燥が好ましい。Ｆｅ２＋がこの水を除去する過程で酸化されることを防止できるからである。また、減圧乾燥以外にも、低酸素下における乾燥でもよい。
【手続補正１５】
【補正対象書類名】明細書
【補正対象項目名】００２６
【補正方法】変更
【補正の内容】
【００２６】
第２の鉄供給剤は、通常、１５℃以上の温度の水にほぼ全量を溶解させることができる。例えば、温度２５℃の純水１００ｍｌに対しては０．１ｇ以上（更には０．１〜１２０ｇ、特に０．１〜５０ｇ、とりわけ０．１〜１５ｇ）を溶解させることができる。この鉄供給剤を溶解させた水溶液の性質については後述する。
【手続補正１６】
【補正対象書類名】明細書
【補正対象項目名】００２７
【補正方法】変更
【補正の内容】
【００２７】
（３）第３の鉄供給剤
第３の鉄供給剤は、カルボキシル基及び／又はヒドロキシル基を備える有機酸とＦｅＯとを含有する。即ち、例えば、有機酸粉末とＦｅＯ粉末とを含有する鉄供給剤である。この鉄供給剤は、降雨、灌水及び土中の水分等により、結果的に前記第１の鉄供給剤（水溶液）が得られるものである。即ち、前記有機酸鉄水溶液（特にクエン酸鉄水溶液）が形成される。これにより、前記第１の鉄供給剤による作用効果がそのまま得られる。この鉄供給剤は、例えば、有機酸粉末とＦｅＯ粉末とを混合して得られる。
尚、この鉄供給剤は水を含有してもよい。即ち、有機酸水溶液とＦｅＯ粉末とを混合した鉄供給剤、及び有機酸水溶液（例えば、飽和水溶液）と有機酸粉末とＦｅＯ粉末とを混合した鉄供給剤等が含まれる。
また、この鉄供給剤は、後述する生分解性バインダ等を用いて、有機酸の溶出速度を低下させることができる。これにより除放性を持たせることができる。
上記有機酸、上記ＦｅＯ及び上記水等については、前記各々をそのまま適用できる。
【手続補正１７】
【補正対象書類名】明細書
【補正対象項目名】００２８
【補正方法】変更
【補正の内容】
【００２８】
（４）第１、第２及び第３の各鉄供給剤に共通する事項
第１の鉄供給剤、第２の鉄供給剤を水溶させた水溶液、及び第３の鉄供給剤を水溶させた水溶液は、各々Ｆｅ２＋イオンとＦｅ３＋イオンとが含有され、Ｆｅ２＋イオンとＦｅ３＋イオンとの合計を１００質量％とした場合に、Ｆｅ２＋イオンが５０〜９０質量％であり、更には６０〜９０質量％、特に７０〜９０質量％とすることができる。即ち、Ｆｅ３＋イオンは１０〜５０質量％（更には１０〜４０質量％、特に１０〜３０質量％）とすることができる。即ち、高濃度にＦｅ２＋を含有する水溶液を得ることができる。但し、この各イオン濃度は、後述する実験例の測定方法により測定された値である。
【手続補正１８】
【補正対象書類名】明細書
【補正対象項目名】００２９
【補正方法】変更
【補正の内容】
【００２９】
特に、有機酸としてクエン酸を用いた場合には、第１の鉄供給剤、第２の鉄供給剤を水溶させた水溶液、及び第３の鉄供給剤を水溶させた水溶液には、１つのＦｅ２＋イオンに対してクエン酸及び／又はクエン酸イオンが２つ配位した二量体錯体と、１つのＦｅ２＋イオンに対してクエン酸及び／又はクエン酸イオンが３つ配位した三量体錯体と、が含有される。それぞれの錯体の含有量は特に限定されない。また、各鉄供給剤全体に対する各錯体の含有割合も特に限定されない。
【手続補正１９】
【補正対象書類名】明細書
【補正対象項目名】００３０
【補正方法】変更
【補正の内容】
【００３０】
また、第１の鉄供給剤、第２の鉄供給剤を水溶させた水溶液、及び第３の鉄供給剤を水溶させた水溶液では、１６８時間静置した場合に認められるＦｅ２＋イオン濃度は、溶解直後（第１の鉄供給剤においては測定直後）に認められるＦｅ２＋イオン濃度（ｍｇ／リットル）の７５％以上とすることができる。即ち、長期間安定してＦｅ２＋イオンを保持することができ、Ｆｅ３＋へ酸化されることが抑制された抗酸化性に優れたＦｅ２＋イオンを供給することができる。但し、上記放置は実質的に紫外線があたらない温度２５℃の暗所におけるものとする。この各イオン濃度は、後述する実施例の測定方法により測定された値である。
【手続補正２０】
【補正対象書類名】明細書
【補正対象項目名】００３１
【補正方法】変更
【補正の内容】
【００３１】
更に、第１の鉄供給剤、第２の鉄供給剤を水溶させた水溶液、及び第３の鉄供給剤を水溶させた水溶液は、紫外線（特に波長２００〜３８０ｎｍ）を照射することにより、Ｆｅ２＋イオン濃度を向上させることができる。特にＦｅ２＋イオン濃度が全Ｆｅイオン濃度（ｍｇ／リットル）の８０％以下（特に７０％以下、通常５０％以上）である水溶液に対して、波長２５３ｎｍの紫外線を７２×１０４μｗ・ｓ／ｃｍ２照射した場合に、Ｆｅ２＋イオン濃度（ｍｇ／リットル）を８５％以上（更には９０％以上、特に９５％以上、通常９９．９％以下）に向上させることができる。尚、このイオン濃度の測定は、後述する実施例の測定方法によるものとする。
【手続補正２１】
【補正対象書類名】明細書
【補正対象項目名】００３２
【補正方法】変更
【補正の内容】
【００３２】
第１の鉄供給剤、第２の鉄供給剤及び第３の鉄供給剤は、後述する植物用鉄供給剤として利用できるほか、家畜用鉄供給剤（鶏、豚、牛等）、魚介類用鉄供給剤（養殖魚、養殖貝等）などとして利用できる。その他、各種Ｆｅ２＋イオンの供給を要する各種分野において利用できる。これらの植物用途以外の各種用途用鉄供給剤として用いる場合には、例えば、第２の鉄供給剤では、後述する植物用鉄供給剤におけると同様に、生分解性バインダを含有することができ、生分解性増量剤を含有することができ、更にはその他の成分を含有することができる。
【手続補正２２】
【補正対象書類名】明細書
【補正対象項目名】００３３
【補正方法】変更
【補正の内容】
【００３３】
［２］植物用鉄供給剤
第１発明の植物用鉄供給剤は、クエン酸粉末と、ＦｅＯ粉末と、水とを含む混合物を加熱して、該クエン酸及びＦｅＯが溶解されて得られた水溶液からなり、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
Ｆｅ２＋イオンとＦｅ３＋イオンとを含有し、総Ｆｅイオン量を１００質量％とした場合に、該Ｆｅ２＋イオンが５０〜９０質量％であることを特徴とする。
即ち、第１発明の植物用鉄供給剤は、クエン酸粉末とＦｅＯ粉末と水とを含む混合物を加熱して、該クエン酸及びＦｅＯが溶解されて得られた水溶液からなる第１の鉄供給剤を含有する。
第２発明の植物用鉄供給剤は、クエン酸粉末と、ＦｅＯ粉末と、水とを含む混合物を加熱して、該クエン酸及びＦｅＯが溶解されて得られた水溶液から水を除去してなり、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有し、
本植物用鉄供給剤を溶解させてなる水溶液は、Ｆｅ２＋イオンとＦｅ３＋イオンとを含有し、総Ｆｅイオン量を１００質量％とした場合に、該Ｆｅ２＋イオンが５０〜９０質量％であることを特徴とする。
即ち、第２発明の植物用鉄供給剤は、クエン酸粉末と、ＦｅＯ粉末と、水とを含む混合物を加熱して、該クエン酸及びＦｅＯが溶解されて得られた水溶液から水を除去してなる第２の鉄供給剤を含有する。
第３発明の植物用鉄供給剤は、クエン酸粉末とＦｅＯ粉末と泥炭とを含有し、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする。
即ち、第３発明の植物用鉄供給剤は、クエン酸粉末とＦｅＯ粉末とを含有する第３の鉄供給剤を含有し、更に、生分解性増量剤として泥炭を含有する。
これらの本発明の植物用鉄供給剤は、１種のみを用いてもよく、２種以上を併用してもよい。
【手続補正２３】
【補正対象書類名】明細書
【補正対象項目名】００３４
【補正方法】変更
【補正の内容】
【００３４】
各植物用鉄供給剤に含有される第１の鉄供給剤、第２の鉄供給剤又は第３の鉄供給剤（以下、単に「鉄供給剤」ともいう）の含有量は特に限定されないが、植物用鉄供給剤全体を１００質量％とした場合に、第２の鉄供給剤（完全乾燥質量換算）に換算して５質量％以上含有されることが好ましい。この範囲であれば鉄供給剤を含有する効果を十分に得ることができる。また、この含有量は９５質量％以下であることが好ましく、５０質量％以下であることがより好ましく、３０質量％以下であることが特に好ましい。植物にとって鉄は微量必須元素であるため過度に与える必要はなく、上記範囲で十分な供給量を保つことができる。
【手続補正２４】
【補正対象書類名】明細書
【補正対象項目名】００３９
【補正方法】変更
【補正の内容】
【００３９】
また、特に本発明の植物用鉄供給剤のうち、（１）第１の鉄供給剤を含有する植物用鉄供給剤、又は（２）第２の鉄供給剤を含有する植物用鉄供給剤、であって、生分解性増量剤を含有し、この生分解性増量剤からなるマトリックスにクエン酸及びＦｅＯが含有されてなる植物用鉄供給剤であれば、アルカリ土壌において好適に用いることができる。
この際に用いる生分解性増量剤としては、前記生分解性増量剤をそのまま適用できる。これらの生分解性増量剤のなかでも、泥炭、糠、焼酎粕、酒粕及びクエン酸粕が好ましく、特に泥炭が好ましい。これらの生分解性増量剤は１種のみを用いてもよく、２種以上を併用してもよい。
【手続補正２５】
【補正対象書類名】明細書
【補正対象項目名】００４６
【補正方法】変更
【補正の内容】
【００４６】
また、この植物用鉄供給剤の製造方法は特に限定されないが、例えば、第２発明の植物用鉄供給剤は、第２の鉄供給剤と泥炭とを混合し、造粒して得ることができる。また、第３発明の植物用鉄供給剤は、第３の鉄供給剤（即ち、クエン酸粉末及びＦｅＯ粉末）と泥炭とを混合し、造粒して得ることができる。
上記混合の方法は特に限定されず、モルタルミキサー及びオムニミキサー等を用いたドライブレンドでもよく、押出成形機等により混合してもよい。更に、造粒の方法も特に限定されないが、通常、押出成形法により造粒される。また、押出成形により混合と造粒とを連続して行えば、工程が簡略化でき好ましい。このドライブレンド及び押出成形等の温度は特に限定されず、室温（例えば、１５〜３５℃）でもよく、必要に応じて４０〜９０℃程度に加熱してもよい。
このクエン酸粉末及びＦｅＯ粉末については、下記［４］鉄供給剤の製造方法における各々の記載をそのまま適用できる。
【手続補正２６】
【補正対象書類名】明細書
【補正対象項目名】００４７
【補正方法】変更
【補正の内容】
【００４７】
［３］鉄供給剤の製造方法
鉄供給剤の製造方法は、前述のように特に限定されず種々の方法を用いることができるが、例えば、有機酸粉末と、ＦｅＯ粉末と、水とを含む混合物を加熱して、有機酸及びＦｅＯが溶解されて得られた水溶液を得る溶解工程を備えることができる。
また、本第４発明の植物用鉄供給剤の製造方法は、本第１発明の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程を備え、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする。
即ち、後述する第１の鉄供給剤の製造方法のうちの特定の溶解工程を備える。
更に、本第５発明の植物用鉄供給剤の製造方法は、本第２発明の植物用鉄供給剤の製造方法であって、
クエン酸粉末と、ＦｅＯ粉末と、水とを含む混合物を加熱して、該クエン酸及びＦｅＯが溶解されて得られた水溶液を得る溶解工程と、
上記水溶液から水を除去する乾燥工程と、を備え、
上記ＦｅＯ粉末は、該ＦｅＯ粉末全体に対してＦｅＯが５０質量％以上であり、且つＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物を含有することを特徴とする。
即ち、後述する第２の鉄供給剤の製造方法のうちの特定の溶解工程と乾燥工程とを備える。
【手続補正２７】
【補正対象書類名】明細書
【補正対象項目名】００４８
【補正方法】変更
【補正の内容】
【００４８】
上記「有機酸粉末」は、上記有機酸を主成分（通常、純度９９％以上）とする粉末であり、その純度及び粉末形態であれば粒子形状などは特に限定されない。
上記「ＦｅＯ粉末」は、ＦｅＯを主成分とする粉末である。このＦｅＯ粉末に含有されるＦｅＯの量は、ＦｅＯ粉末全体に対してＦｅＯが５０質量％以上（好ましくは６５質量％以上、１００質量％であってもよい）である。このＦｅＯ粉末はどのようなＦｅＯ粉末を用いてもよく、後述するＦｅＯ粉末（鉄分を含有するダストを造粒してなる造粒品、及び／又は鉄分を含有するダストと還元剤とを造粒してなる造粒品、を真空加熱したのち真空急冷して得られたＦｅＯ粉末）、及び各種市販のＦｅＯ粉末を用いることができる。これらのなかでは、上記造粒品を真空加熱したのち真空急冷して得られたＦｅＯ粉末が好ましい。
上記「水」は、前述のごとくどのような水も用いることができる。
【手続補正２８】
【補正対象書類名】明細書
【補正対象項目名】００５２
【補正方法】変更
【補正の内容】
【００５２】
鉄供給剤の製造方法では、上記溶解工程の後に水不溶性成分を除去する工程を備えることができる。この水不溶性成分としては、溶解しきらない有機酸粉末及び溶解しきらないＦｅＯ粉末等が挙げられる。除去方法は特に限定されないが、通常、濾過により行うことができる。即ち、濾過工程を備えることができる。この際の濾過条件は特に限定されないが、例えば、濾過フィルターには孔径１０μｍ以下（より好ましくは５μｍ以下、更に好ましくは３μｍ以下）のメンブランフィルターを用いることが好ましい。
【手続補正２９】
【補正対象書類名】明細書
【補正対象項目名】００５３
【補正方法】変更
【補正の内容】
【００５３】
また、第２の鉄供給剤を得る場合は、上記溶解工程の後に、更に、上記水溶液から水を除去する乾燥工程を備えることができる。この乾燥工程における乾燥条件は特に限定されず、自然乾燥をさせてもよいが、前述した除去方法及び乾燥条件を用いることが好ましい。即ち、減圧加熱により水を除去することが好ましい。加熱により水分を徐々に減ずることで水溶性であり且つ抗酸化性に優れたＦｅ２＋イオン成分（Ｆｅ２＋錯体等）が濃縮され、第２の鉄供給剤が得られるものと考えられる。
【手続補正３０】
【補正対象書類名】明細書
【補正対象項目名】００５４
【補正方法】変更
【補正の内容】
【００５４】
更に、前記第２の鉄供給剤を得る際には、更に、精製工程を備えることもできる。精製工程は、水溶性成分を精製する工程である。即ち、例えば、上記水溶液から水を除去して得られる鉄供給剤を水と接触させて溶解可能部分を溶解させた後、上記と同様にして水不溶性成分を除去して抽出する抽出工程と、この抽出工程で得られた抽出水溶液から水を除去する再乾燥工程と、を備えることができる。
【手続補正３１】
【補正対象書類名】明細書
【補正対象項目名】００５５
【補正方法】変更
【補正の内容】
【００５５】
また、鉄供給剤の製造方法で用いる上記ＦｅＯ粉末は、鉄分を含有するダストを造粒してなる造粒品、及び／又は鉄分を含有するダストと還元剤とを造粒してなる造粒品、を真空加熱したのち真空急冷して得られたＦｅＯ粉末であることが好ましい。
このＦｅＯ粉末（上記造粒品及び／又は造粒品を用いて得られたＦｅＯ粉末）には、ＦｅＯ以外に、ＣａＡｌ２Ｏ４、ＦｅＡｌ２Ｏ４、ＣａＦｅ２Ｓｉ２Ｏ６、ＣａＳｉ２Ｏ５及びＭｇＦｅ２Ｏ４のうちの少なくとも１種の複酸化物が含有されるからである。これらの複酸化物は１種のみが含有されてもよく、２種以上が含有されてもよい。また、複合酸化物の含有量は、ＦｅＯ粉末全体を１００質量％とした場合に０．５〜１０質量％が好ましい。この範囲であれば抗酸化性に特に優れた鉄供給剤を得ることができる。
更に、このＦｅＯ粉末を構成する粒子の形状は特に限定されないが、粒径が５０００μｍ以下であり、多種の粒径の粉末が混在したＦｅＯ粉末であり、更には、多孔性の粒子が含まれていてもよい。
【手続補正３２】
【補正対象書類名】明細書
【補正対象項目名】００９０
【補正方法】変更
【補正の内容】
【００９０】
更に、クエン酸鉄（III）を溶解した水溶液（全Ｆｅイオン濃度５８４ｍｇ／リットル、Ｆｅ２＋イオン濃度１４２ｍｇ／リットル）と比べると、質量４３９及び質量６３１のピークが小さく相対的な含有量が少ないことが予測される。
これらの結果を総合すると、鉄供給剤には、クエン酸鉄（III）水溶液に比べてより多くの二量体錯体及び三量体錯体が特異的に含有され、この結果、多量のＦｅ２＋イオンを生じ、且つ高い抗酸化性を有し、更には、紫外線に対して安定であり、むしろＦｅ２＋イオンの増加が認められる要因であると考えられる。
【手続補正３３】
【補正対象書類名】明細書
【補正対象項目名】０１０７
【補正方法】変更
【補正の内容】
【０１０７】
本発明の植物用鉄供給水溶液及び植物用鉄供給剤は、農林分野において広く利用される。即ち、例えば、農産物の生産、水耕栽培、園芸植物の生産、公園及びゴルフ場の製造・保持、森林保持等に広く利用される。特に各種農産物の生産分野において植物成長促進剤として有用である。更に、世界各地の不毛の土地での植物の成長による食料問題の解決、及び二酸化炭素の吸収促進による地球環境の改善等に利用することもできる。
【国際調査報告】
2007013218.tif 000023
2007013218.tif 000024
2007013218.tif 000025
2007013218.tif 000026
2007013218.tif 000027
2007013218.tif 000028
2007013218.tif 000029
2007013218.tif 000030
2007013218.tif 000031
2007013218.tif 000032
2007013218.tif 000033
2007013218.tif 000034